(57)【要約】【課題】発光効率の高い発光素子を提供する。寿命が長い発光素子を提供する。【解決手段】陽極と、陽極上の、正孔輸送性化合物及び化合物を含む正孔輸送層と、正孔輸送層上の、ホスト材料及びゲスト材料を含む発光層と、発光層上の陰極と、を有し、ホスト材料は電子輸送性化合物であり、ゲスト材料と化合物は、それぞれ、燐光性化合物又は熱活性化遅延蛍光材料であり、化合物はゲスト材料よりも発光のピークが短波長側にあり、ゲスト材料のみが発光する発光素子。【選択図】図１
2015029080.tif 000002
【特許請求の範囲】
【請求項１】
陽極と、
前記陽極上の、正孔輸送性化合物及び化合物を含む正孔輸送層と、
前記正孔輸送層上の、ホスト材料及びゲスト材料を含む発光層と、
前記発光層上の陰極と、を有し、
前記化合物は、燐光性化合物又は熱活性化遅延蛍光材料であり、
前記ホスト材料は、電子輸送性化合物であり、
前記ゲスト材料は、燐光性化合物又は熱活性化遅延蛍光材料であり、
前記化合物は、前記ゲスト材料よりも発光のピークが短波長側にあり、
前記ゲスト材料のみが発光する発光素子。
【請求項２】
陽極と、
前記陽極上の、正孔輸送性化合物及び化合物を含む正孔輸送層と、
前記正孔輸送層上に接する、ホスト材料及びゲスト材料を含む発光層と、
前記発光層上の陰極と、を有し、
前記化合物は、燐光性化合物又は熱活性化遅延蛍光材料であり、
前記ホスト材料は、電子輸送性化合物であり、
前記ゲスト材料は、燐光性化合物又は熱活性化遅延蛍光材料であり、
前記化合物は、前記ゲスト材料よりも発光のピークが短波長側にあり、
前記ゲスト材料のみが発光する発光素子。
【請求項３】
請求項１又は２において、
前記正孔輸送性化合物は、電子ブロック性を有する発光素子。
【請求項４】
請求項１乃至３のいずれか一項において、
前記電子輸送性化合物は、正孔ブロック性を有する発光素子。
【請求項５】
請求項１乃至４のいずれか一項において、
前記電子輸送性化合物と前記化合物は、励起錯体を形成する組み合わせである発光素子。
【請求項６】
請求項１乃至５のいずれか一項において、
前記化合物及び前記ゲスト材料は、イリジウムを含む有機金属錯体である発光素子。
【請求項７】
請求項１乃至６のいずれか一項に記載の発光素子を有する照明装置。
【請求項８】
請求項１乃至６のいずれか一項に記載の発光素子と、前記発光素子を制御する手段を有する発光装置。
【請求項９】
請求項８に記載の発光装置を表示部に有する電子機器。
【発明の詳細な説明】
【技術分野】
【０００１】
本発明は、発光素子、照明装置、発光装置、及び電子機器に関する。特に、エレクトロルミネッセンス（Ｅｌｅｃｔｒｏｌｕｍｉｎｅｓｃｅｎｃｅ、以下ＥＬとも記す）現象を利用した発光素子、照明装置、発光装置、及び電子機器に関する。
【背景技術】
【０００２】
ＥＬ現象を利用した発光素子の研究開発が盛んに行われている。このような発光素子の基本的な構成は、一対の電極間に、発光性の有機化合物を含む層（以下、ＥＬ層とも記す）を挟んだものである。ＥＬ現象を利用した発光素子は、薄型軽量化できる、入力信号に高速に応答できる、直流低電圧駆動が可能である、などの特性から、次世代のフラットパネルディスプレイ素子として注目されている。また、該発光素子を用いたディスプレイは、コントラストや画質に優れ、視野角が広いという特徴も有している。さらに、該発光素子は面光源であるため、液晶ディスプレイのバックライトや照明等の光源としての応用も考えられている。
【０００３】
発光物質に有機化合物を用い、一対の電極間に該有機化合物を含む層を設けた発光素子の場合、該素子に電圧を印加することにより、陰極から電子が、陽極から正孔（ホール）がそれぞれ該有機化合物を含む層に注入され、電流が流れる。そして、注入した電子及び正孔が該有機化合物を励起状態に至らしめ、励起された該有機化合物から発光が得られる。
【０００４】
有機化合物が形成する励起状態の種類としては、一重項励起状態と三重項励起状態が可能であり、一重項励起状態（Ｓ＊）からの発光が蛍光、三重項励起状態（Ｔ＊）からの発光が燐光と呼ばれている。ここで、蛍光を発する化合物（以下、蛍光性化合物とも記す）は室温において、通常、燐光は観測されず蛍光のみが観測される。したがって、蛍光性化合物を用いた発光素子における内部量子効率（注入したキャリアに対して発生するフォトンの割合）の理論的限界は、上記の一重項励起状態と三重項励起状態の比率を根拠に２５％とされている。
【０００５】
一方、燐光を発する化合物（以下、燐光性化合物とも記す）を用いれば、理論上、内部量子効率は１００％にまで高めることが可能となる。つまり、蛍光性化合物に比べて高い発光効率を得ることが可能になる。このような理由から、発光効率の高い発光素子を実現するために、燐光性化合物を用いた発光素子の開発が近年盛んに行われている。
【０００６】
特に、燐光性化合物としては、その燐光量子収率の高さゆえに、イリジウム等を中心金属とする有機金属錯体が注目されており、例えば、特許文献１には、イリジウムを中心金属とする有機金属錯体が燐光材料として開示されている。
【先行技術文献】
【特許文献】
【０００７】
【特許文献１】国際公開第００／７０６５５号パンフレット
【発明の概要】
【発明が解決しようとする課題】
【０００８】
燐光性化合物を用いた発光素子であっても、発光効率、信頼性、コスト等の面で未だ改善の余地が残されており、素子構造の改良や物質開発等が行われている。
【０００９】
そこで、本発明の一態様は、発光効率の高い発光素子を提供することを目的の一とする。または、本発明の一態様は、寿命が長い発光素子を提供することを目的の一とする。
【００１０】
または、本発明の一態様は、上述の発光素子を用いることにより、消費電力の低い発光装置、電子機器、もしくは照明装置を提供することを目的の一とする。または、本発明の一態様は、上述の発光素子を用いることにより、信頼性の高い発光装置、電子機器、もしくは照明装置を提供することを目的の一とする。
【００１１】
なお、本発明の一態様は、上記の課題の全てを解決する必要はないものとする。
【課題を解決するための手段】
【００１２】
本発明の一態様は、陽極と、陽極上の、正孔輸送性化合物及び化合物を含む正孔輸送層と、正孔輸送層上の、ホスト材料及びゲスト材料を含む発光層と、発光層上の陰極と、を有し、該化合物は、燐光性化合物又は熱活性化遅延蛍光材料であり、該ホスト材料は、電子輸送性化合物であり、該ゲスト材料は、燐光性化合物又は熱活性化遅延蛍光材料であり、該化合物は、該ゲスト材料よりも発光のピークが短波長側にあり、該ゲスト材料のみが発光する発光素子である。
【００１３】
または、本発明の一態様は、陽極と、陽極上の、正孔輸送性化合物及び化合物を含む正孔輸送層と、正孔輸送層上に接する、ホスト材料及びゲスト材料を含む発光層と、発光層上の陰極と、を有し、該化合物は、燐光性化合物又は熱活性化遅延蛍光材料であり、該ホスト材料は、電子輸送性化合物であり、該ゲスト材料は、燐光性化合物又は熱活性化遅延蛍光材料であり、該化合物は、該ゲスト材料よりも発光のピークが短波長側にあり、該ゲスト材料のみが発光する発光素子である。
【００１４】
上記各構成の発光素子において、該正孔輸送性化合物は、電子ブロック性を有することが好ましい。
【００１５】
上記各構成の発光素子において、該電子輸送性化合物は、正孔ブロック性を有することが好ましい。
【００１６】
上記各構成の発光素子において、該電子輸送性化合物と該化合物は、励起錯体を形成する組み合わせであることが好ましい。
【００１７】
上記各構成の発光素子において、該化合物及び該ゲスト材料は、イリジウムを含む有機金属錯体であることが好ましい。
【００１８】
上記各構成の発光素子を有する照明装置や、上記各構成の発光素子と、該発光素子を制御する手段を有する発光装置も本発明の一態様である。また、該発光装置を表示部に有する電子機器も本発明の一態様である。
【００１９】
なお、本明細書中における発光装置とは、発光素子を用いた表示装置を含む。また、発光装置にコネクター、例えば異方導電性フィルム、ＴＣＰ（Ｔａｐｅ  Ｃａｒｒｉｅｒ  Ｐａｃｋａｇｅ）が取り付けられたモジュール、ＴＣＰの先にプリント配線板が設けられたモジュール、又は発光装置にＣＯＧ（Ｃｈｉｐ  Ｏｎ  Ｇｌａｓｓ）方式によりＩＣ（集積回路）が直接実装されたモジュールも全て発光装置に含むものとする。さらに、照明器具等に用いられる発光装置も含むものとする。
【発明の効果】
【００２０】
本発明の一態様では、発光効率の高い発光素子を提供できる。または、本発明の一態様は、寿命が長い発光素子を提供できる。
【００２１】
また、本発明の一態様では、上述の発光素子を用いることにより、消費電力の低い発光装置、電子機器、又は照明装置を提供できる。また、本発明の一態様では、上述の発光素子を用いることにより、信頼性の高い発光装置、電子機器、又は照明装置を提供できる。
【図面の簡単な説明】
【００２２】
【図１】本発明の一態様の発光素子の一例を示す図。
【図２】本発明の一態様の発光装置の一例を示す図。
【図３】本発明の一態様の発光装置の一例を示す図。
【図４】本発明の一態様の電子機器の一例を示す図。
【図５】本発明の一態様の照明装置の一例を示す図。
【図６】実施例の発光素子を示す図。
【図７】実施例１の発光素子の電流密度−輝度特性を示す図。
【図８】実施例１の発光素子の電圧−電流特性を示す図。
【図９】実施例１の発光素子の輝度−外部量子効率特性を示す図。
【図１０】実施例１の発光素子の発光スペクトルを示す図。
【図１１】実施例１の発光素子の信頼性試験の結果を示す図。
【図１２】実施例２の発光素子の電流密度−輝度特性を示す図。
【図１３】実施例２の発光素子の電圧−電流特性を示す図。
【図１４】実施例２の発光素子の輝度−外部量子効率特性を示す図。
【図１５】実施例２の発光素子の発光スペクトルを示す図。
【図１６】実施例３の発光素子の電流密度−輝度特性を示す図。
【図１７】実施例３の発光素子の電圧−電流特性を示す図。
【図１８】実施例３の発光素子の輝度−外部量子効率特性を示す図。
【図１９】実施例３の発光素子の発光スペクトルを示す図。
【図２０】実施例４の発光素子の電流密度−輝度特性を示す図。
【図２１】実施例４の発光素子の電圧−電流特性を示す図。
【図２２】実施例４の発光素子の輝度−外部量子効率特性を示す図。
【図２３】実施例４の発光素子の発光スペクトルを示す図。
【発明を実施するための形態】
【００２３】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００２４】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００２５】
また、図面等において示す各構成の、位置、大きさ、範囲などは、理解の簡単のため、実際の位置、大きさ、範囲などを表していない場合がある。このため、開示する発明は、必ずしも、図面等に開示された位置、大きさ、範囲などに限定されない。
【００２６】
（実施の形態１）
本実施の形態では、本発明の一態様の発光素子について図１を用いて説明する。
【００２７】
本発明の一態様の発光素子は、陽極と、陽極上の、正孔輸送性化合物及び化合物を含む正孔輸送層と、正孔輸送層上の、ホスト材料（電子輸送性化合物）及びゲスト材料を含む発光層と、発光層上の陰極と、を有する。該化合物は、燐光性化合物又は熱活性化遅延蛍光材料であり、ゲスト材料よりも発光のピークが短波長側にある。該発光素子からはゲスト材料の発光のみが取り出される。該発光素子において、正孔輸送層と発光層とが接する構成も本発明の一態様である。
【００２８】
なお、本明細書中において、熱活性化遅延蛍光（Ｔｈｅｒｍａｌｌｙ  ａｃｔｉｖａｔｅｄ  ｄｅｌａｙｅｄ  ｆｌｕｏｒｅｓｃｅｎｃｅ：ＴＡＤＦ）を示す物質を、熱活性化遅延蛍光材料と記す。ここで、遅延蛍光とは、通常の蛍光と同じスペクトルをもちながら、寿命が著しく長い発光をいう。その寿命は、１０−６秒以上、好ましくは１０−３秒以上である。
【００２９】
ここで、発光層のホスト材料として電子輸送性化合物を用い、正孔輸送層が正孔輸送性化合物のみからなる層である発光素子の場合、正孔輸送層と発光層の界面近傍でキャリア（電子及び正孔）の再結合が起こりやすく、発光層のゲスト材料だけでなく、正孔輸送性化合物が励起されることがある。これは、正孔輸送性化合物の電子ブロック性や電子輸送性化合物の正孔ブロック性が高いほど顕著になる。このとき、正孔輸送性化合物が蛍光性化合物であると、正孔輸送性化合物の一重項励起状態の励起子のエネルギーと三重項励起状態の励起子のエネルギーの双方を、発光層のゲスト材料の励起状態に移動させることは困難である。したがって、このような発光素子では、生成された励起子のエネルギーの一部しか、発光層のゲスト材料の発光に利用できないため、発光層のゲスト材料の発光が得にくく、発光素子の発光効率は低い。
【００３０】
一方、本発明の一態様の発光素子では、正孔輸送層に正孔輸送性化合物だけでなく、燐光性化合物又は熱活性化遅延蛍光材料を有する。このとき、燐光性化合物又は熱活性化遅延蛍光材料には、発光層のゲスト材料に比べて、発光のピークが短波長側にある化合物を用いる。
【００３１】
該化合物と該ゲスト材料の発光のピークは、例えば、同じ溶液中でのそれぞれのフォトルミネッセンス測定における発光スペクトルを用いて比較することができる。例えば、該化合物のトルエン溶媒中での発光スペクトルと、該ゲスト材料のトルエン溶媒中での発光スペクトルと、を用いて、発光のピークを比較すればよい。
【００３２】
または、該化合物とホスト材料とを発光層に有する発光素子の発光スペクトルと、該ゲスト材料と該ホスト材料とを発光層に有する発光素子の発光スペクトルと、を用いてもよい。このとき、２つの発光素子は、発光層以外の構成は同様であることが好ましい。または、本発明の一態様の発光素子における正孔輸送性化合物及び化合物を発光層に用いた発光素子の発光スペクトルと、本発明の一態様の発光素子におけるホスト材料及びゲスト材料を発光層に用いた発光素子の発光スペクトルと、を用いてもよい。このとき、２つの発光素子は、発光層以外の構成は同様であることが好ましい。
【００３３】
まず、正孔輸送層に正孔輸送性化合物及び燐光性化合物を有する場合について説明する。正孔輸送層と発光層の界面近傍、もしくは正孔輸送層にてキャリアの再結合が起こり、正孔輸送層中の燐光性化合物が励起されると、燐光性化合物で生じた一重項励起状態は、項間交差により三重項励起状態に変換される。すなわち、正孔輸送層における励起子は基本的に三重項励起状態に集約される。この三重項励起状態の励起子のエネルギーは、双極子−双極子相互作用（フェルスター機構）を利用したエネルギー移動によって、発光層のゲスト材料の励起状態に移動することができる。これは、燐光性化合物が発光性である（燐光量子収率が高いほど好ましい）ことと、ゲスト材料が一重項基底状態から一重項励起状態もしくは三重項励起状態への電子遷移に相当する直接吸収を有している（一重項励起状態もしくは三重項励起状態の吸収スペクトルが存在する）ことに起因している。これらの条件を満たせば、フェルスター機構による燐光性化合物からゲスト材料への三重項−一重項エネルギー移動もしくは三重項−三重項エネルギー移動が可能となる。つまり、燐光性化合物は、一重項励起状態の励起子のエネルギーと三重項励起状態の励起子のエネルギーの双方を、発光層のゲスト材料の励起状態に移動させることができる。これにより、正孔輸送層と発光層の界面近傍、もしくは正孔輸送層にて生成した励起子のエネルギーをゲスト材料の発光に利用することができる。
【００３４】
次に、正孔輸送層に正孔輸送性化合物及び熱活性化遅延蛍光材料を有する場合について説明する。正孔輸送層と発光層の界面近傍、もしくは正孔輸送層にてキャリアの再結合が起こり、正孔輸送層中の熱活性化遅延蛍光材料が励起されると、熱活性化遅延蛍光材料で生じた三重項励起状態は、逆項間交差により一重項励起状態に変換される。すなわち、正孔輸送層における励起子は基本的に一重項励起状態に集約される。この一重項励起状態の励起子のエネルギーは、フェルスター機構を利用したエネルギー移動によって、発光層のゲスト材料の励起状態に移動することができる。これは、熱活性化遅延蛍光材料が発光性である（蛍光量子収率が高いほど好ましい）ことと、ゲスト材料が一重項基底状態から一重項励起状態もしくは三重項励起状態への電子遷移に相当する直接吸収を有している（一重項励起状態もしくは三重項励起状態の吸収スペクトルが存在する）ことに起因している。これらの条件を満たせば、フェルスター機構による熱活性化遅延蛍光材料からゲスト材料への一重項−一重項エネルギー移動もしくは一重項−三重項エネルギー移動が可能となる。つまり、熱活性化遅延蛍光材料は、一重項励起状態の励起子のエネルギーと三重項励起状態の励起子のエネルギーの双方を、発光層のゲスト材料の励起状態に移動させることができる。これにより、正孔輸送層と発光層の界面近傍、もしくは正孔輸送層にて生成した励起子のエネルギーをゲスト材料の発光に利用することができる。
【００３５】
以上のように、本発明の一態様の発光素子では、発光層にて生成された励起子のエネルギーだけでなく、正孔輸送層と発光層の界面近傍や正孔輸送層にて生成された励起子のエネルギーをもゲスト材料の発光に利用することができる。つまり、正孔輸送層内におけるキャリアの再結合によって、正孔輸送層が有する燐光性化合物又は熱活性化遅延蛍光材料が励起されても、燐光性化合物又は熱活性化遅延蛍光材料はほとんど発光せず、発光素子からはゲスト材料の発光のみが取り出される。したがって、本発明の一態様を適用することで、発光効率の高い発光素子を得ることができる。
【００３６】
特に、正孔輸送性化合物は、電子ブロック性を有することが好ましい。これにより、電子が発光層から正孔輸送層（のより陽極側）に進入することを抑制し、正孔輸送層と発光層の界面近傍でのキャリアの再結合確率を高めることができる。本明細書等において、電子ブロック性を有する正孔輸送性化合物は、陰極側で接する層に含まれる化合物よりもＬＵＭＯ準位が浅く（高く）、電子注入性及び電子輸送性が極めて低い化合物である。
【００３７】
特に、電子輸送性化合物は、正孔ブロック性を有することが好ましい。これにより、正孔が正孔輸送層から発光層（のより陰極側）に進入することを抑制し、正孔輸送層と発光層の界面近傍でのキャリアの再結合確率を高めることができる。本明細書等において、正孔ブロック性を有する電子輸送性化合物は、陽極側で接する層に含まれる化合物よりもＨＯＭＯ準位が深く（低く）、正孔注入性及び正孔輸送性が極めて低い化合物である。
【００３８】
特に、電子輸送性化合物と、正孔輸送層が有する燐光性化合物又は熱活性化遅延蛍光材料とは、励起錯体を形成する組み合わせであっても良い。本発明の一態様の発光素子では、正孔輸送層と発光層の界面近傍におけるキャリアの再結合の際に、電子輸送性化合物と、正孔輸送層が有する燐光性化合物又は熱活性化遅延蛍光材料と、が励起錯体を形成しても、励起錯体の励起エネルギーがゲスト材料の励起状態に移動することができる。
【００３９】
つまり、電子輸送性化合物と、正孔輸送層が有する燐光性化合物又は熱活性化遅延蛍光材料と、が励起錯体を形成しても、励起錯体はほとんど発光せず、発光素子からはゲスト材料の発光のみが取り出される。したがって、本発明の一態様の発光素子は、発光効率が高い。
【００４０】
また、本発明の一態様の発光素子において、励起錯体が形成される電圧のしきい値は、該励起錯体の発光スペクトルのピークのエネルギーによって決まる。例えば、励起錯体の発光スペクトルのピークが６２０ｎｍ（２．０ｅＶ）であれば、その励起錯体を電気エネルギーで形成するのに必要な電圧のしきい値も２．０Ｖ程度である。
【００４１】
ここで、励起錯体の発光スペクトルのピークのエネルギーが高すぎる（波長が短すぎる）と、励起錯体が形成される電圧のしきい値も増大してしまう。この場合、励起錯体からゲスト材料にエネルギー移動してゲスト材料を発光させるために、より大きな電圧を要することになり、余分なエネルギーを消費してしまうため、好ましくない。
【００４２】
この観点から、励起錯体の発光スペクトルのピークのエネルギーが低い（波長が長い）ほど、該電圧のしきい値は小さくなり好ましい。
【００４３】
本発明の一態様には、励起錯体の発光スペクトルのピーク波長が、ゲスト材料の吸収スペクトルの最も長波長側に位置する吸収帯のピーク波長以上（すなわち、励起錯体の発光のピークのエネルギーが、ゲスト材料の吸収のピークのエネルギー以下）である発光素子が含まれる。該発光素子は、キャリアの再結合によってゲスト材料が発光を始める電圧の値よりも、キャリアの再結合によって励起錯体が形成される電圧の値の方が小さい。
【００４４】
つまり、発光素子に印加される電圧が、ゲスト材料が発光を始める値未満であっても、キャリアが再結合し励起錯体を形成することで、発光素子に再結合電流が流れ始める。したがって、発光開始電圧の低い発光素子や、駆動電圧の低い（電圧−電流特性の良い）発光素子を実現することができる。
【００４５】
また、これにより、ゲスト材料が発光を始める値に電圧が達した頃には、発光層中に十分な数のキャリアが存在し、ゲスト材料の発光に寄与できるキャリアの再結合が円滑に、かつ数多く行われる。よって、ゲスト材料のしきい値電圧（発光開始電圧）付近において、輝度は急激に高くなる。つまり、電圧−輝度特性の発光開始電圧付近の立ち上がりを急峻にすることができるため、所望の輝度に要する駆動電圧も低くすることができる。また、実用的な輝度を得る場合には、ゲスト材料のしきい値電圧（発光開始電圧）以上の電圧で駆動するため、ゲスト材料の発光が支配的であり、発光素子は高い電流効率を実現することもできる。
【００４６】
ゲスト材料には、蛍光性化合物、燐光性化合物、熱活性化遅延蛍光材料のいずれを用いてもよい。
【００４７】
また、正孔輸送層が有する燐光性化合物やゲスト材料として用いる燐光性化合物としては、イリジウムを含む有機金属錯体が好ましい。イリジウムを含む有機金属錯体は、量子収率が高い、モル吸光係数が大きいなどの利点がある。フェルスター機構によるエネルギー移動は、正孔輸送層が有する燐光性化合物の燐光量子収率が高いほど起こりやすく、例えば、０．１以上が好ましく、０．５以上が特に好ましい。また、フェルスター機構によるエネルギー移動は、ゲスト材料のモル吸光係数が大きいほど起こりやすく、例えば、ゲスト材料の最も長波長側に位置する吸収帯のモル吸光係数は、２０００Ｍ−１・ｃｍ−１以上が好ましく、５０００Ｍ−１・ｃｍ−１以上が特に好ましい。このような大きなモル吸光係数を有する化合物としては、例えば、ビス（３，５−ジメチル−２−フェニルピラジナト）（ジピバロイルメタナト）イリジウム（ＩＩＩ）（略称：［Ｉｒ（ｍｐｐｒ−Ｍｅ）２（ｄｐｍ）］）、（アセチルアセトナト）ビス（４，６−ジフェニルピリミジナト）イリジウム（ＩＩＩ）（略称：［Ｉｒ（ｄｐｐｍ）２（ａｃａｃ）］）、（アセチルアセトナト）ビス（６−ｔｅｒｔ−ブチル−４−フェニルピリミジナト）イリジウム（ＩＩＩ）（略称：［Ｉｒ（ｔＢｕｐｐｍ）２（ａｃａｃ）］）、トリス（４−ｔ−ブチル−６−フェニルピリミジナト）イリジウム（ＩＩＩ）（略称：［Ｉｒ（ｔＢｕｐｐｍ）３］）、トリス［２−メチル−３−（６−ｔｅｒｔ−ブチル−４−ピリミジニル−κＮ３）ピリジル−κＣ４］イリジウム（ＩＩＩ）（略称：［Ｉｒ（ｔＢｕｍｐｙｐｍ）３］）などが挙げられる。
【００４８】
≪発光素子の構成例≫
図１（Ａ）に示す発光素子は、第１の電極２０１及び第２の電極２０５の間にＥＬ層２０３を有する。本実施の形態では、第１の電極２０１が陽極として機能し、第２の電極２０５が陰極として機能する。
【００４９】
第１の電極２０１と第２の電極２０５の間に、発光素子のしきい値電圧より高い電圧を印加すると、ＥＬ層２０３に第１の電極２０１側から正孔が注入され、第２の電極２０５側から電子が注入される。注入された電子と正孔はＥＬ層２０３において再結合し、ＥＬ層２０３に含まれる発光物質が発光する。
【００５０】
ＥＬ層２０３は、発光物質を含む発光層３０３と、発光層３０３及び陽極の間の正孔輸送層３０２と、を少なくとも有する。
【００５１】
また、ＥＬ層中に発光層を複数設け、それぞれの層の発光色を異なるものにすることで、発光素子全体として、所望の色の発光を得ることができる。例えば、発光層を２つ有する発光素子において、第１の発光層の発光色と第２の発光層の発光色を補色の関係になるようにすることで、発光素子全体として白色発光する発光素子を得ることも可能である。なお、補色とは、混合すると無彩色になる色同士の関係をいう。つまり、補色の関係にある色を発光する物質から得られた光を混合すると、白色発光を得ることができる。また、発光層を３つ以上有する発光素子の場合でも同様である。
【００５２】
また、ＥＬ層２０３は、発光層、正孔輸送層以外の層として、正孔注入性の高い物質、電子輸送性の高い物質、電子注入性の高い物質、又はバイポーラ性の物質（電子輸送性及び正孔輸送性が高い物質）等を含む層をさらに有していてもよい。ＥＬ層２０３には低分子系化合物及び高分子系化合物のいずれを用いることもでき、無機化合物を含んでいてもよい。
【００５３】
図１（Ｂ）に示す発光素子は、第１の電極２０１及び第２の電極２０５の間にＥＬ層２０３を有し、該ＥＬ層２０３では、正孔注入層３０１、正孔輸送層３０２、発光層３０３、電子輸送層３０４及び電子注入層３０５が、第１の電極２０１側からこの順に積層されている。
【００５４】
図１（Ｃ）（Ｄ）に示す発光素子のように、第１の電極２０１及び第２の電極２０５の間に複数のＥＬ層が積層されていてもよい。この場合、積層されたＥＬ層の間には、中間層２０７を設けることが好ましい。中間層２０７は、電荷発生領域を少なくとも有する。
【００５５】
例えば、図１（Ｃ）に示す発光素子は、第１のＥＬ層２０３ａと第２のＥＬ層２０３ｂとの間に、中間層２０７を有する。また、図１（Ｄ）に示す発光素子は、ＥＬ層をｎ層（ｎは２以上の自然数）有し、各ＥＬ層の間には、中間層２０７を有する。
【００５６】
ＥＬ層２０３（ｍ）とＥＬ層２０３（ｍ＋１）の間に設けられた中間層２０７における電子と正孔の挙動について説明する。第１の電極２０１と第２の電極２０５の間に、発光素子のしきい値電圧より高い電圧を印加すると、中間層２０７において正孔と電子が発生し、正孔は第２の電極２０５側に設けられたＥＬ層２０３（ｍ＋１）へ移動し、電子は第１の電極２０１側に設けられたＥＬ層２０３（ｍ）へ移動する。ＥＬ層２０３（ｍ＋１）に注入された正孔は、第２の電極２０５側から注入された電子と再結合し、当該ＥＬ層２０３（ｍ＋１）に含まれる発光物質が発光する。また、ＥＬ層２０３（ｍ）に注入された電子は、第１の電極２０１側から注入された正孔と再結合し、当該ＥＬ層２０３（ｍ）に含まれる発光物質が発光する。よって、中間層２０７において発生した正孔と電子は、それぞれ異なるＥＬ層において発光に至る。
【００５７】
なお、ＥＬ層同士を接して設けることで、両者の間に中間層と同じ構成が形成される場合は、中間層を介さずにＥＬ層同士を接して設けることができる。例えば、ＥＬ層の一方の面に電荷発生領域が形成されている場合、その面に接してＥＬ層を設けることができる。
【００５８】
また、それぞれのＥＬ層の発光色を異なるものにすることで、発光素子全体として、所望の色の発光を得ることができる。例えば、２つのＥＬ層を有する発光素子において、第１のＥＬ層の発光色と第２のＥＬ層の発光色を補色の関係になるようにすることで、発光素子全体として白色発光する発光素子を得ることも可能である。また、３つ以上のＥＬ層を有する発光素子の場合でも同様である。
【００５９】
≪発光素子の材料≫
以下に、それぞれの層に用いることができる材料を例示する。なお、各層は、単層構造であっても、二層以上の積層構造であってもよい。
【００６０】
〈陽極〉
陽極として機能する電極は、導電性を有する金属、合金、導電性化合物等を１種又は複数種用いて形成することができる。特に、仕事関数の大きい（４．０ｅＶ以上）材料を用いることが好ましい。例えば、インジウムスズ酸化物（ＩＴＯ：Ｉｎｄｉｕｍ  Ｔｉｎ  Ｏｘｉｄｅ）、珪素もしくは酸化珪素を含有したインジウムスズ酸化物、インジウム亜鉛酸化物、酸化タングステン及び酸化亜鉛を含有した酸化インジウム、グラフェン、金、白金、ニッケル、タングステン、クロム、モリブデン、鉄、コバルト、銅、パラジウム、チタン、又は金属材料の窒化物（例えば、窒化チタン）等が挙げられる。また、銀、銅、アルミニウム、チタン等をナノワイヤ状（もしくは線状、細線状）に形成し、その上に導電性物質（導電性有機材料やグラフェンなど）を、塗布法又は印刷法等によって形成することで電極を形成してもよい。
【００６１】
なお、陽極が電荷発生領域と接する場合は、仕事関数の大きさを考慮せずに、様々な導電性材料を用いることができ、例えば、アルミニウム、銀、アルミニウムを含む合金等も用いることができる。
【００６２】
〈陰極〉
陰極として機能する電極は、導電性を有する金属、合金、導電性化合物などを１種又は複数種用いて形成することができる。特に、仕事関数が小さい（３．８ｅＶ以下）材料を用いることが好ましい。例えば、元素周期表の第１族又は第２族に属する元素（例えば、リチウム、セシウム等のアルカリ金属、カルシウム、ストロンチウム等のアルカリ土類金属、マグネシウム等）、これら元素を含む合金（例えば、Ｍｇ−Ａｇ、Ａｌ−Ｌｉ）、ユーロピウム、イッテルビウム等の希土類金属、これら希土類金属を含む合金、アルミニウム、銀等を用いることができる。
【００６３】
なお、陰極が電荷発生領域と接する場合は、仕事関数の大きさを考慮せずに、様々な導電性材料を用いることができる。例えば、ＩＴＯ、珪素又は酸化珪素を含有したインジウムスズ酸化物等も用いることができる。
【００６４】
電極は、それぞれ、真空蒸着法やスパッタリング法を用いて形成すればよい。また、銀ペースト等を用いる場合には、塗布法やインクジェット法を用いればよい。
【００６５】
発光は、第１の電極２０１又は第２の電極２０５のいずれか一方又は両方を通って外部に取り出される。従って、第１の電極２０１又は第２の電極２０５のいずれか一方又は両方は、透光性を有する。第１の電極２０１のみが透光性を有する電極である場合、発光は第１の電極２０１を通って取り出される。また、第２の電極２０５のみが透光性を有する電極である場合、発光は第２の電極２０５を通って取り出される。第１の電極２０１及び第２の電極２０５がいずれも透光性を有する電極である場合、発光は第１の電極２０１及び第２の電極２０５を通って、両方から取り出される。なお、光を取り出さない側の電極には光を反射する材料を用いることが好ましい。
【００６６】
また、陰極（もしくは上部電極）上に有機膜、透明半導体膜、窒化珪素膜などの絶縁膜、などを設けてもよい。これらの膜はパッシベーション膜としての役割を果たし、発光素子への不純物や水分の侵入を抑制することができる。または、陰極における表面プラズモンによる光エネルギーの損失を低減することができる。
【００６７】
〈発光層〉
上記の通り、本実施の形態の発光素子の発光層は、ホスト材料である電子輸送性化合物と、ゲスト材料と、を含む。ホスト材料は、ゲスト材料を分散する材料である。また、発光層は、ゲスト材料やホスト材料以外の材料をさらに含んでいてもよい。例えば、発光層が、ホスト材料である電子輸送性化合物と、ゲスト材料のほかに、さらに電子輸送性化合物や正孔輸送性化合物等を含んでいてもよい。本明細書中では、発光層に含まれる割合が最も多い化合物を、その発光層におけるホスト材料とする。
【００６８】
発光層において、ゲスト材料をホスト材料に分散させた構成とすることにより、発光層の結晶化を抑制することができる。また、ゲスト材料の濃度が高いことによる濃度消光を抑制し、発光素子の発光効率を高くすることができる。
【００６９】
なお、発光層に正孔輸送性化合物を含まない構成、又は、発光層に正孔輸送性化合物を１０ｗｔ％以下で含む構成が適用された本発明の一態様の発光素子は、正孔輸送層と発光層の界面近傍や正孔輸送層にて生成された励起子のエネルギーのより多くをゲスト材料の発光に利用でき、発光効率の高い発光素子を得ることができるため好ましい。
【００７０】
なお、ホスト材料（もしくは、発光層に含まれるゲスト材料以外の材料）のＴ１準位（三重項励起エネルギーの準位）は、ゲスト材料のＴ１準位よりも高いことが好ましい。ホスト材料のＴ１準位がゲスト材料のＴ１準位よりも低いと、発光に寄与するゲスト材料の三重項励起エネルギーをホスト材料が消光（クエンチ）してしまい、発光効率の低下を招くためである。
【００７１】
発光層３０３のゲスト材料として用いることができる燐光性化合物を以下に例示する。
【００７２】
青色の発光を呈する燐光性化合物としては、トリス｛２−［５−（２−メチルフェニル）−４−（２，６−ジメチルフェニル）−４Ｈ−１，２，４−トリアゾール−３−イル−κＮ２］フェニル−κＣ｝イリジウム（ＩＩＩ）（略称：［Ｉｒ（ｍｐｐｔｚ−ｄｍｐ）３］）、トリス（５−メチル−３，４−ジフェニル−４Ｈ−１，２，４−トリアゾラト）イリジウム（ＩＩＩ）（略称：［Ｉｒ（Ｍｐｔｚ）３］）、トリス［４−（３−ビフェニル）−５−イソプロピル−３−フェニル−４Ｈ−１，２，４−トリアゾラト］イリジウム（ＩＩＩ）（略称：［Ｉｒ（ｉＰｒｐｔｚ−３ｂ）３］）のような４Ｈ−トリアゾール骨格を有する有機金属イリジウム錯体や、トリス［３−メチル−１−（２−メチルフェニル）−５−フェニル−１Ｈ−１，２，４−トリアゾラト］イリジウム（ＩＩＩ）（略称：［Ｉｒ（Ｍｐｔｚ１−ｍｐ）３］）、トリス（１−メチル−５−フェニル−３−プロピル−１Ｈ−１，２，４−トリアゾラト）イリジウム（ＩＩＩ）（略称：［Ｉｒ（Ｐｒｐｔｚ１−Ｍｅ）３］）のような１Ｈ−トリアゾール骨格を有する有機金属イリジウム錯体や、ｆａｃ−トリス［１−（２，６−ジイソプロピルフェニル）−２−フェニル−１Ｈ−イミダゾール］イリジウム（ＩＩＩ）（略称：［Ｉｒ（ｉＰｒｐｍｉ）３］）、トリス［３−（２，６−ジメチルフェニル）−７−メチルイミダゾ［１，２−ｆ］フェナントリジナト］イリジウム（ＩＩＩ）（略称：［Ｉｒ（ｄｍｐｉｍｐｔ−Ｍｅ）３］）のようなイミダゾール骨格を有する有機金属イリジウム錯体や、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス｛２−［３’，５’−ビス（トリフルオロメチル）フェニル］ピリジナト−Ｎ，Ｃ２’｝イリジウム（ＩＩＩ）ピコリナート（略称：［Ｉｒ（ＣＦ３ｐｐｙ）２（ｐｉｃ）］）、ビス［２−（４’，６’−ジフルオロフェニル）ピリジナト−Ｎ，Ｃ２’］イリジウム（ＩＩＩ）アセチルアセトナート（略称：ＦＩｒａｃａｃ）のような電子吸引基を有するフェニルピリジン誘導体を配位子とする有機金属イリジウム錯体が挙げられる。
【００７３】
上述した中でも、４Ｈ−トリアゾール骨格を有する有機金属イリジウム錯体は、信頼性や発光効率が優れるため、特に好ましい。
【００７４】
緑色の発光を呈する燐光性化合物としては、トリス（４−メチル−６−フェニルピリミジナト）イリジウム（ＩＩＩ）（略称：［Ｉｒ（ｍｐｐｍ）３］）、トリス（４−ｔ−ブチル−６−フェニルピリミジナト）イリジウム（ＩＩＩ）（略称：［Ｉｒ（ｔＢｕｐｐｍ）３］）、（アセチルアセトナト）ビス（６−メチル−４−フェニルピリミジナト）イリジウム（ＩＩＩ）（略称：［Ｉｒ（ｍｐｐｍ）２（ａｃａｃ）］）、（アセチルアセトナト）ビス（６−ｔｅｒｔ−ブチル−４−フェニルピリミジナト）イリジウム（ＩＩＩ）（略称：［Ｉｒ（ｔＢｕｐｐｍ）２（ａｃａｃ）］）、（アセチルアセトナト）ビス［４−（２−ノルボルニル）−６−フェニルピリミジナト］イリジウム（ＩＩＩ）（ｅｎｄｏ−，ｅｘｏ−混合物）（略称：［Ｉｒ（ｎｂｐｐｍ）２（ａｃａｃ）］）、（アセチルアセトナト）ビス［５−メチル−６−（２−メチルフェニル）−４−フェニルピリミジナト］イリジウム（ＩＩＩ）（略称：［Ｉｒ（ｍｐｍｐｐｍ）２（ａｃａｃ）］）、（アセチルアセトナト）ビス（４，６−ジフェニルピリミジナト）イリジウム（ＩＩＩ）（略称：［Ｉｒ（ｄｐｐｍ）２（ａｃａｃ）］）のようなピリミジン骨格を有する有機金属イリジウム錯体や、（アセチルアセトナト）ビス（３，５−ジメチル−２−フェニルピラジナト）イリジウム（ＩＩＩ）（略称：［Ｉｒ（ｍｐｐｒ−Ｍｅ）２（ａｃａｃ）］）、（アセチルアセトナト）ビス（５−イソプロピル−３−メチル−２−フェニルピラジナト）イリジウム（ＩＩＩ）（略称：［Ｉｒ（ｍｐｐｒ−ｉＰｒ）２（ａｃａｃ）］）のようなピラジン骨格を有する有機金属イリジウム錯体や、トリス（２−フェニルピリジナト−Ｎ，Ｃ２’）イリジウム（ＩＩＩ）（略称：［Ｉｒ（ｐｐｙ）３］）、ビス（２−フェニルピリジナト−Ｎ，Ｃ２’）イリジウム（ＩＩＩ）アセチルアセトナート（略称：［Ｉｒ（ｐｐｙ）２（ａｃａｃ）］）、ビス（ベンゾ［ｈ］キノリナト）イリジウム（ＩＩＩ）アセチルアセトナート（略称：［Ｉｒ（ｂｚｑ）２（ａｃａｃ）］）、トリス（ベンゾ［ｈ］キノリナト）イリジウム（ＩＩＩ）（略称：［Ｉｒ（ｂｚｑ）３］）、トリス（２−フェニルキノリナト−Ｎ，Ｃ２’）イリジウム（ＩＩＩ）（略称：［Ｉｒ（ｐｑ）３］）、ビス（２−フェニルキノリナト−Ｎ，Ｃ２’）イリジウム（ＩＩＩ）アセチルアセトナート（略称：［Ｉｒ（ｐｑ）２（ａｃａｃ）］）のようなピリジン骨格を有する有機金属イリジウム錯体の他、トリス（アセチルアセトナト）（モノフェナントロリン）テルビウム（ＩＩＩ）（略称：［Ｔｂ（ａｃａｃ）３（Ｐｈｅｎ）］）のような希土類金属錯体が挙げられる。
【００７５】
上述した中でも、ピリミジン骨格を有する有機金属イリジウム錯体は、信頼性や発光効率が際だって優れるため、特に好ましい。
【００７６】
赤色の発光を呈する燐光性化合物としては、（ジイソブチリルメタナト）ビス［４，６−ビス（３−メチルフェニル）ピリミジナト］イリジウム（ＩＩＩ）（略称：［Ｉｒ（５ｍｄｐｐｍ）２（ｄｉｂｍ）］）、ビス［４，６−ビス（３−メチルフェニル）ピリミジナト］（ジピバロイルメタナト）イリジウム（ＩＩＩ）（略称：［Ｉｒ（５ｍｄｐｐｍ）２（ｄｐｍ）］）、ビス［４，６−ジ（ナフタレン−１−イル）ピリミジナト］（ジピバロイルメタナト）イリジウム（ＩＩＩ）（略称：［Ｉｒ（ｄ１ｎｐｍ）２（ｄｐｍ）］）のようなピリミジン骨格を有する有機金属イリジウム錯体や、（アセチルアセトナト）ビス（２，３，５−トリフェニルピラジナト）イリジウム（ＩＩＩ）（略称：［Ｉｒ（ｔｐｐｒ）２（ａｃａｃ）］）、ビス（２，３，５−トリフェニルピラジナト）（ジピバロイルメタナト）イリジウム（ＩＩＩ）（略称：［Ｉｒ（ｔｐｐｒ）２（ｄｐｍ）］）、（アセチルアセトナト）ビス［２，３−ビス（４−フルオロフェニル）キノキサリナト］イリジウム（ＩＩＩ）（略称：［Ｉｒ（Ｆｄｐｑ）２（ａｃａｃ）］）のようなピラジン骨格を有する有機金属イリジウム錯体や、トリス（１−フェニルイソキノリナト−Ｎ，Ｃ２’）イリジウム（ＩＩＩ）（略称：［Ｉｒ（ｐｉｑ）３］）、ビス（１−フェニルイソキノリナト−Ｎ，Ｃ２’）イリジウム（ＩＩＩ）アセチルアセトナート（略称：［Ｉｒ（ｐｉｑ）２（ａｃａｃ）］）のようなピリジン骨格を有する有機金属イリジウム錯体の他、２，３，７，８，１２，１３，１７，１８−オクタエチル−２１Ｈ，２３Ｈ−ポルフィリン白金（ＩＩ）（略称：ＰｔＯＥＰ）のような白金錯体や、トリス（１，３−ジフェニル−１，３−プロパンジオナト）（モノフェナントロリン）ユーロピウム（ＩＩＩ）（略称：［Ｅｕ（ＤＢＭ）３（Ｐｈｅｎ）］）、トリス［１−（２−テノイル）−３，３，３−トリフルオロアセトナト］（モノフェナントロリン）ユーロピウム（ＩＩＩ）（略称：［Ｅｕ（ＴＴＡ）３（Ｐｈｅｎ）］）のような希土類金属錯体が挙げられる。
【００７７】
上述した中でも、ピリミジン骨格を有する有機金属イリジウム錯体は、信頼性や発光効率が際だって優れるため、特に好ましい。また、ピラジン骨格を有する有機金属イリジウム錯体は、色度の良い赤色発光が得られるため、白色発光素子に適用すると演色性を高めることができる。
【００７８】
また、発光層３０３のゲスト材料として用いることができる熱活性化遅延蛍光材料を以下に例示する。
【００７９】
熱活性化遅延蛍光材料として、具体的には、フラーレンやその誘導体、プロフラビン等のアクリジン誘導体、エオシン等が挙げられる。また、マグネシウム（Ｍｇ）、亜鉛（Ｚｎ）、カドミウム（Ｃｄ）、スズ（Ｓｎ）、白金（Ｐｔ）、インジウム（Ｉｎ）、もしくはパラジウム（Ｐｄ）等を含む金属含有ポルフィリンが挙げられる。該金属含有ポルフィリンとしては、例えば、プロトポルフィリン−フッ化スズ錯体（略称：ＳｎＦ２（Ｐｒｏｔｏ  ＩＸ））、メソポルフィリン−フッ化スズ錯体（略称：ＳｎＦ２（Ｍｅｓｏ  ＩＸ））、ヘマトポルフィリン−フッ化スズ錯体（略称：ＳｎＦ２（Ｈｅｍａｔｏ  ＩＸ））、コプロポルフィリンテトラメチルエステル−フッ化スズ錯体（略称：ＳｎＦ２（Ｃｏｐｒｏ  ＩＩＩ−４Ｍｅ））、オクタエチルポルフィリン−フッ化スズ錯体（略称：ＳｎＦ２（ＯＥＰ））、エチオポルフィリン−フッ化スズ錯体（略称：ＳｎＦ２（Ｅｔｉｏ  Ｉ））、オクタエチルポルフィリン−塩化白金錯体（略称：ＰｔＣｌ２（ＯＥＰ））等が挙げられる。さらに、２−（ビフェニル−４−イル）−４，６−ビス（１２−フェニルインドロ［２，３−ａ］カルバゾール−１１−イル）−１，３，５−トリアジン（略称：ＰＩＣ−ＴＲＺ）等のπ電子過剰型複素芳香環及びπ電子不足型複素芳香環を有する複素環化合物を用いることもできる。なお、π電子過剰型複素芳香環とπ電子不足型複素芳香環とが直接結合した物質は、π電子過剰型複素芳香環のドナー性とπ電子不足型複素芳香環のアクセプター性が共に強くなり、Ｓ１準位（一重項励起エネルギーの準位）とＴ１準位の差が小さくなるため、特に好ましい。
【００８０】
また、発光層３０３のゲスト材料として用いることができる蛍光性化合物を以下に例示する。
【００８１】
蛍光性化合物としては、例えば、Ｎ，Ｎ’−ビス［４−（９−フェニル−９Ｈ−フルオレン−９−イル）フェニル］−Ｎ，Ｎ’−ジフェニルピレン−１，６−ジアミン（略称：１，６ＦＬＰＡＰｒｎ）、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）、４−（９Ｈ−カルバゾール−９−イル）−４’−（９，１０−ジフェニル−２−アントリル）トリフェニルアミン（略称：２ＹＧＡＰＰＡ）、Ｎ，９−ジフェニル−Ｎ−［４−（１０−フェニル−９−アントリル）フェニル］−９Ｈ−カルバゾール−３−アミン（略称：ＰＣＡＰＡ）、ペリレン、２，５，８，１１−テトラ−ｔｅｒｔ−ブチルペリレン（略称：ＴＢＰ）、４−（１０−フェニル−９−アントリル）−４’−（９−フェニル−９Ｈ−カルバゾール−３−イル）トリフェニルアミン（略称：ＰＣＢＡＰＡ）、Ｎ，Ｎ’’−（２−ｔｅｒｔ−ブチルアントラセン−９，１０−ジイルジ−４，１−フェニレン）ビス［Ｎ，Ｎ’，Ｎ’−トリフェニル−１，４−フェニレンジアミン］（略称：ＤＰＡＢＰＡ）、Ｎ，９−ジフェニル−Ｎ−［４−（９，１０−ジフェニル−２−アントリル）フェニル］−９Ｈ−カルバゾール−３−アミン（略称：２ＰＣＡＰＰＡ）、Ｎ−［４−（９，１０−ジフェニル−２−アントリル）フェニル］−Ｎ，Ｎ’，Ｎ’−トリフェニル−１，４−フェニレンジアミン（略称：２ＤＰＡＰＰＡ）、Ｎ，Ｎ，Ｎ’，Ｎ’，Ｎ’’，Ｎ’’，Ｎ’’’，Ｎ’’’−オクタフェニルジベンゾ［ｇ，ｐ］クリセン−２，７，１０，１５−テトラアミン（略称：ＤＢＣ１）、クマリン３０、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）、クマリン５４５Ｔ、Ｎ，Ｎ’−ジフェニルキナクリドン（略称：ＤＰＱｄ）、ルブレン、５，１２−ビス（１，１’−ビフェニル−４−イル）−６，１１−ジフェニルテトラセン（略称：ＢＰＴ）、２−（２−｛２−［４−（ジメチルアミノ）フェニル］エテニル｝−６−メチル−４Ｈ−ピラン−４−イリデン）プロパンジニトリル（略称：ＤＣＭ１）、２−｛２−メチル−６−［２−（２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＭ２）、Ｎ，Ｎ，Ｎ’，Ｎ’−テトラキス（４−メチルフェニル）テトラセン−５，１１−ジアミン（略称：ｐ−ｍＰｈＴＤ）、７，１４−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）、２−｛２−イソプロピル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＩ）、２−｛２−ｔｅｒｔ−ブチル−６−［２−（１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＤＣＪＴＢ）、２−（２，６−ビス｛２−［４−（ジメチルアミノ）フェニル］エテニル｝−４Ｈ−ピラン−４−イリデン）プロパンジニトリル（略称：ＢｉｓＤＣＭ）、２−｛２，６−ビス［２−（８−メトキシ−１，１，７，７−テトラメチル−２，３，６，７−テトラヒドロ−１Ｈ，５Ｈ−ベンゾ［ｉｊ］キノリジン−９−イル）エテニル］−４Ｈ−ピラン−４−イリデン｝プロパンジニトリル（略称：ＢｉｓＤＣＪＴＭ）などが挙げられる。
【００８２】
電子輸送性化合物としては、正孔よりも電子の輸送性の高い化合物であればよく、特に、１０−６ｃｍ２／Ｖｓ以上の電子移動度を有する化合物であることが好ましい。
【００８３】
電子輸送性化合物としては、例えば、含窒素複素芳香族化合物のようなπ電子不足型複素芳香族化合物や、キノリン骨格又はベンゾキノリン骨格を有する金属錯体、オキサゾール系配位子又はチアゾール系配位子を有する金属錯体などが挙げられる。
【００８４】
具体的には、例えば、ビス（１０−ヒドロキシベンゾ［ｈ］キノリナト）ベリリウム（略称：ＢｅＢｑ２）、ビス（２−メチル−８−キノリノラト）（４−フェニルフェノラト）アルミニウム（略称：ＢＡｌｑ）、ビス（８−キノリノラト）亜鉛（ＩＩ）（略称：Ｚｎｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などの金属錯体、２−（４−ビフェニリル）−５−（４−ｔｅｒｔ−ブチルフェニル）−１，３，４−オキサジアゾール（略称：ＰＢＤ）、３−（４−ビフェニリル）−４−フェニル−５−（４−ｔｅｒｔ−ブチルフェニル）−１，２，４−トリアゾール（略称：ＴＡＺ）、１，３−ビス［５−（ｐ−ｔｅｒｔ−ブチルフェニル）−１，３，４−オキサジアゾール−２−イル］ベンゼン（略称：ＯＸＤ−７）、９−［４−（５−フェニル−１，３，４−オキサジアゾール−２−イル）フェニル］−９Ｈ−カルバゾール（略称：ＣＯ１１）、２，２’，２’’−（１，３，５−ベンゼントリイル）トリス（１−フェニル−１Ｈ−ベンゾイミダゾール）（略称：ＴＰＢＩ）、２−［３−（ジベンゾチオフェン−４−イル）フェニル］−１−フェニル−１Ｈ−ベンゾイミダゾール（略称：ｍＤＢＴＢＩｍ−ＩＩ）などのポリアゾール骨格を有する複素環化合物、２−［３−（ジベンゾチオフェン−４−イル）フェニル］ジベンゾ［ｆ，ｈ］キノキサリン（略称：２ｍＤＢＴＰＤＢｑ−ＩＩ）、２−［３’−（ジベンゾチオフェン−４−イル）ビフェニル−３−イル］ジベンゾ［ｆ，ｈ］キノキサリン（略称：２ｍＤＢＴＢＰＤＢｑ−ＩＩ）、２−［４−（３，６−ジフェニル−９Ｈ−カルバゾール−９−イル）フェニル］ジベンゾ［ｆ，ｈ］キノキサリン（略称：２ＣｚＰＤＢｑ−ＩＩＩ）、７−［３−（ジベンゾチオフェン−４−イル）フェニル］ジベンゾ［ｆ，ｈ］キノキサリン（略称：７ｍＤＢＴＰＤＢｑ−ＩＩ）、及び６−［３−（ジベンゾチオフェン−４−イル）フェニル］ジベンゾ［ｆ，ｈ］キノキサリン（略称：６ｍＤＢＴＰＤＢｑ−ＩＩ）、２−［３’−（９Ｈ−カルバゾール−９−イル）ビフェニル−３−イル］ジベンゾ［ｆ，ｈ］キノキサリン（略称：２ｍＣｚＢＰＤＢｑ）などのキノキサリン骨格又はジベンゾキノキサリン骨格を有する複素環化合物、４，６−ビス［３−（フェナントレン−９−イル）フェニル］ピリミジン（略称：４，６ｍＰｎＰ２Ｐｍ）、４，６−ビス［３−（９Ｈ−カルバゾール−９−イル）フェニル］ピリミジン（略称：４，６ｍＣｚＰ２Ｐｍ）、４，６−ビス［３−（４−ジベンゾチエニル）フェニル］ピリミジン（略称：４，６ｍＤＢＴＰ２Ｐｍ−ＩＩ）などのジアジン骨格（ピリミジン骨格やピラジン骨格）を有する複素環化合物、３，５−ビス［３−（９Ｈ−カルバゾール−９−イル）フェニル］ピリジン（略称：３，５ＤＣｚＰＰｙ）、１，３，５−トリ［３−（３−ピリジル）フェニル］ベンゼン（略称：ＴｍＰｙＰＢ）、３，３’，５，５’−テトラ［（ｍ−ピリジル）−フェン−３−イル］ビフェニル（略称：ＢＰ４ｍＰｙ）などのピリジン骨格を有する複素環化合物が挙げられる。上述した中でも、キノキサリン骨格又はジベンゾキノキサリン骨格を有する複素環化合物、ジアジン（ピリミジンやピラジン）骨格を有する複素環化合物、ピリジン骨格を有する複素環化合物は、信頼性が良好であり好ましい。特に、ジアジン骨格を有する複素環化合物は、電子輸送性が高く、駆動電圧低減にも寄与する。
【００８５】
さらに、トリス（８−キノリノラト）アルミニウム（略称：Ａｌｑ）、トリス（４−メチル−８−キノリノラト）アルミニウム（略称：Ａｌｍｑ３）などのキノリン骨格又はベンゾキノリン骨格を有する金属錯体や、バソフェナントロリン（略称：ＢＰｈｅｎ）、バソキュプロイン（略称：ＢＣＰ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、４，４’−ビス（５−メチルベンゾオキサゾール−２−イル）スチルベン（略称：ＢｚＯｓ）等の複素芳香族化合物が挙げられる。また、ポリ（２，５−ピリジンジイル）（略称：ＰＰｙ）、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）等の高分子化合物が挙げられる。
【００８６】
〈正孔輸送層〉
上記の通り、本実施の形態の発光素子の正孔輸送層は、正孔輸送性化合物と、燐光性化合物又は熱活性化遅延蛍光材料と、を含む。
【００８７】
正孔輸送層が有する燐光性化合物又は熱活性化遅延蛍光材料は、例えば、発光層に用いることができる燐光性化合物や熱活性化遅延蛍光材料として例示した物質を適用することができる。ただし、正孔輸送層が有する燐光性化合物又は熱活性化遅延蛍光材料と発光層が有するゲスト材料とは同一材料ではなく、正孔輸送層には、発光層が有するゲスト材料よりも発光のピークが短波長側にある化合物を用いる。
【００８８】
なお、正孔輸送層では、層全体にわたって、正孔輸送性化合物に燐光性化合物又は熱活性化遅延蛍光材料が分散されていてもよいし、発光層との界面近傍に、燐光性化合物又は熱活性化遅延蛍光材料が添加されていてもよい。
【００８９】
正孔輸送性化合物としては、電子よりも正孔の輸送性の高い化合物であればよく、特に、１０−６ｃｍ２／Ｖｓ以上の正孔移動度を有する化合物であることが好ましい。
【００９０】
正孔輸送性化合物としては、例えば、芳香族アミン骨格を有する化合物、カルバゾール骨格を有する化合物、チオフェン骨格を有する化合物、又はフラン骨格を有する化合物等が挙げられ、特に、π電子過剰型複素芳香族化合物が好ましい。また、芳香族アミン骨格を有する化合物やカルバゾール骨格を有する化合物は、信頼性が良好であり、また、正孔輸送性が高く、駆動電圧低減にも寄与するため好ましい。
【００９１】
具体的には、４−フェニル−４’−（９−フェニル−９Ｈ−カルバゾール−３−イル）トリフェニルアミン（略称：ＰＣＢＡ１ＢＰ）、４，４’−ジフェニル−４’’−（９−フェニル−９Ｈ−カルバゾール−３−イル）トリフェニルアミン（略称：ＰＣＢＢｉ１ＢＰ）、４−（１−ナフチル）−４’−（９−フェニル−９Ｈ−カルバゾール−３−イル）トリフェニルアミン（略称：ＰＣＢＡＮＢ）、４，４’−ジ（１−ナフチル）−４’’−（９−フェニル−９Ｈ−カルバゾール−３−イル）トリフェニルアミン（略称：ＰＣＢＮＢＢ）、９，９−ジメチル−Ｎ−フェニル−Ｎ−［４−（９−フェニル−９Ｈ−カルバゾール−３−イル）フェニル］フルオレン−２−アミン（略称：ＰＣＢＡＦ）、Ｎ−フェニル−Ｎ−［４−（９−フェニル−９Ｈ−カルバゾール−３−イル）フェニル］スピロ−９，９’−ビフルオレン−２−アミン（略称：ＰＣＢＡＳＦ）、３−［Ｎ−（１−ナフチル）−Ｎ−（９−フェニルカルバゾール−３−イル）アミノ］−９−フェニルカルバゾール（略称：ＰＣｚＰＣＮ１）、４，４’，４’’−トリス［Ｎ−（１−ナフチル）−Ｎ−フェニルアミノ］トリフェニルアミン（略称：１’−ＴＮＡＴＡ）、２，７−ビス［Ｎ−（４−ジフェニルアミノフェニル）−Ｎ−フェニルアミノ］スピロ−９，９’−ビフルオレン（略称：ＤＰＡ２ＳＦ）、Ｎ，Ｎ’−ビス（９−フェニルカルバゾール−３−イル）−Ｎ，Ｎ’−ジフェニルベンゼン−１，３−ジアミン（略称：ＰＣＡ２Ｂ）、Ｎ−（９，９−ジメチル−２−ジフェニルアミノ−９Ｈ−フルオレン−７−イル）ジフェニルアミン（略称：ＤＰＮＦ）、Ｎ，Ｎ’，Ｎ’’−トリフェニル−Ｎ，Ｎ’，Ｎ’’−トリス（９−フェニルカルバゾール−３−イル）ベンゼン−１，３，５−トリアミン（略称：ＰＣＡ３Ｂ）、２−［Ｎ−（９−フェニルカルバゾール−３−イル）−Ｎ−フェニルアミノ］スピロ−９，９’−ビフルオレン（略称：ＰＣＡＳＦ）、２−［Ｎ−（４−ジフェニルアミノフェニル）−Ｎ−フェニルアミノ］スピロ−９，９’−ビフルオレン（略称：ＤＰＡＳＦ）、Ｎ，Ｎ’−ビス［４−（カルバゾール−９−イル）フェニル］−Ｎ，Ｎ’−ジフェニル−９，９−ジメチルフルオレン−２，７−ジアミン（略称：ＹＧＡ２Ｆ）、Ｎ，Ｎ’−ビス（３−メチルフェニル）−Ｎ，Ｎ’−ジフェニル−［１，１’−ビフェニル］−４，４’−ジアミン（略称：ＴＰＤ）、４，４’−ビス［Ｎ−（４−ジフェニルアミノフェニル）−Ｎ−フェニルアミノ］ビフェニル（略称：ＤＰＡＢ）、Ｎ−（９，９−ジメチル−９Ｈ−フルオレン−２−イル）−Ｎ−｛９，９−ジメチル−２−［Ｎ’−フェニル−Ｎ’−（９，９−ジメチル−９Ｈ−フルオレン−２−イル）アミノ］−９Ｈ−フルオレン−７−イル｝フェニルアミン（略称：ＤＦＬＡＤＦＬ）、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（４−ジフェニルアミノフェニル）−Ｎ−フェニルアミノ］−９−フェニルカルバゾール（略称：ＰＣｚＤＰＡ１）、３，６−ビス［Ｎ−（４−ジフェニルアミノフェニル）−Ｎ−フェニルアミノ］−９−フェニルカルバゾール（略称：ＰＣｚＤＰＡ２）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、３，６−ビス［Ｎ−（４−ジフェニルアミノフェニル）−Ｎ−（１−ナフチル）アミノ］−９−フェニルカルバゾール（略称：ＰＣｚＴＰＮ２）等が挙げられる。
【００９２】
さらに、４，４’−ビス［Ｎ−（１−ナフチル）−Ｎ−フェニルアミノ］ビフェニル（略称：ＮＰＢ又はα−ＮＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ−フェニルアミノ］ビフェニル（略称：ＢＳＰＢ）、４，４’，４’’−トリス（Ｎ−カルバゾリル）トリフェニルアミン（略称：ＴＣＴＡ）、４−フェニル−４’−（９−フェニルフルオレン−９−イル）トリフェニルアミン（略称：ＢＰＡＦＬＰ）、４−フェニル−３’−（９−フェニルフルオレン−９−イル）トリフェニルアミン（略称：ｍＢＰＡＦＬＰ）、４，４’−ビス［Ｎ−（９，９−ジメチルフルオレン−２−イル）−Ｎ−フェニルアミノ］ビフェニル（略称：ＤＦＬＤＰＢｉ）などの芳香族アミン化合物や、１，３−ビス（Ｎ−カルバゾリル）ベンゼン（略称：ｍＣＰ）、４，４’−ジ（Ｎ−カルバゾリル）ビフェニル（略称：ＣＢＰ）、３，６−ビス（３，５−ジフェニルフェニル）−９−フェニルカルバゾール（略称：ＣｚＴＰ）、３，３’−ビス（９−フェニル−９Ｈ−カルバゾール）（略称：ＰＣＣＰ）、ＣｚＰＡ、ＰＣｚＰＡなどのカルバゾール誘導体が挙げられる。また、ポリ（Ｎ−ビニルカルバゾール）（略称：ＰＶＫ）、ポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）等の高分子化合物が挙げられる。
【００９３】
また、４，４’，４’’−（１，３，５−ベンゼントリイル）トリ（ジベンゾチオフェン）（略称：ＤＢＴ３Ｐ−ＩＩ）、２，８−ジフェニル−４−［４−（９−フェニル−９Ｈ−フルオレン−９−イル）フェニル］ジベンゾチオフェン（略称：ＤＢＴＦＬＰ−ＩＩＩ）、４−［４−（９−フェニル−９Ｈ−フルオレン−９−イル）フェニル］−６−フェニルジベンゾチオフェン（略称：ＤＢＴＦＬＰ−ＩＶ）などのチオフェン骨格を有する化合物や、４，４’，４’’−（１，３，５−ベンゼントリイル）トリ（ジベンゾフラン）（略称：ＤＢＦ３Ｐ−ＩＩ）、４−｛３−［３−（９−フェニル−９Ｈ−フルオレン−９−イル）フェニル］フェニル｝ジベンゾフラン（略称：ｍｍＤＢＦＦＬＢｉ−ＩＩ）などのフラン骨格を有する化合物が挙げられる。
【００９４】
〈電子輸送層〉
電子輸送層３０４は、電子輸送性の物質を含む層である。
【００９５】
電子輸送性の物質としては、正孔よりも電子の輸送性の高い物質であればよく、特に、１０−６ｃｍ２／Ｖｓ以上の電子移動度を有する物質であることが好ましい。
【００９６】
電子輸送層３０４には、例えば、発光層に用いることができる物質として例示した電子輸送性化合物を適用することができる。
【００９７】
〈正孔注入層〉
正孔注入層３０１は、正孔注入性の物質を含む層である。
【００９８】
正孔注入性の物質としては、例えば、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物等の金属酸化物等を用いることができる。
【００９９】
また、フタロシアニン（略称：Ｈ２Ｐｃ）、銅（ＩＩ）フタロシアニン（略称：ＣｕＰｃ）等のフタロシアニン系の化合物を用いることができる。
【０１００】
また、ＴＤＡＴＡ、ＭＴＤＡＴＡ、ＤＰＡＢ、ＤＮＴＰＤ、１，３，５−トリス［Ｎ−（４−ジフェニルアミノフェニル）−Ｎ−フェニルアミノ］ベンゼン（略称：ＤＰＡ３Ｂ）、ＰＣｚＰＣＡ１、ＰＣｚＰＣＡ２、ＰＣｚＰＣＮ１等の芳香族アミン化合物を用いることができる。
【０１０１】
また、ＰＶＫ、ＰＶＴＰＡ、ＰＴＰＤＭＡ、Ｐｏｌｙ−ＴＰＤ等の高分子化合物、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等の酸を添加した高分子化合物を用いることができる。
【０１０２】
また、正孔注入層３０１を、電荷発生領域としてもよい。陽極と接する正孔注入層３０１が電荷発生領域であると、仕事関数を考慮せずに様々な導電性材料を該陽極に用いることができる。電荷発生領域を構成する材料については後述する。
【０１０３】
〈電子注入層〉
電子注入層３０５は、電子注入性の物質を含む層である。
【０１０４】
電子注入性の物質としては、例えば、リチウム、セシウム、カルシウム、酸化リチウム、炭酸リチウム、炭酸セシウム、フッ化リチウム、フッ化セシウム、フッ化カルシウム、フッ化エルビウム等のようなアルカリ金属、アルカリ土類金属、希土類金属又はこれらの化合物（酸化物、炭酸塩、ハロゲン化物など）を用いることができる。
【０１０５】
また、電子注入層３０５を、電荷発生領域としてもよい。陰極と接する電子注入層３０５が電荷発生領域であると、仕事関数を考慮せずに様々な導電性材料を該陰極に用いることができる。電荷発生領域を構成する材料については後述する。
【０１０６】
〈電荷発生領域〉
正孔注入層、電子注入層、中間層などに用いる電荷発生領域は、正孔輸送性の物質に電子受容体（アクセプター）が添加された構成であっても、電子輸送性の物質に電子供与体（ドナー）が添加された構成であってもよい。また、これらの両方の構成が積層されていてもよい。
【０１０７】
正孔輸送性の物質や電子輸送性の物質としては、発光層に用いることができる物質として例示した正孔輸送性化合物や電子輸送性化合物が挙げられる。
【０１０８】
また、電子受容体としては、７，７，８，８−テトラシアノ−２，３，５，６−テトラフルオロキノジメタン（略称：Ｆ４−ＴＣＮＱ）、クロラニル等を挙げることができる。また、遷移金属酸化物を挙げることができる。また元素周期表における第４族乃至第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０１０９】
また、電子供与体としては、アルカリ金属、アルカリ土類金属、希土類金属、又は元素周期表における第１３族に属する金属及びその酸化物、炭酸塩を用いることができる。具体的には、リチウム、セシウム、マグネシウム、カルシウム、イッテルビウム、インジウム、酸化リチウム、炭酸セシウムなどを用いることが好ましい。また、テトラチアナフタセンのような有機化合物を電子供与体として用いてもよい。
【０１１０】
なお、上述したＥＬ層２０３及び中間層２０７を構成する層は、それぞれ、蒸着法（真空蒸着法を含む）、転写法、印刷法、インクジェット法、塗布法等の方法で形成することができる。
【０１１１】
本実施の形態における発光素子は、ガラス、プラスチックなどからなる基板上に作製すればよい。基板上に作製する順番としては、第１の電極２０１側から順に積層しても、第２の電極２０５側から順に積層しても良い。発光装置は一基板上に一つの発光素子を形成したものでも良いが、複数の発光素子を形成しても良い。一基板上にこのような発光素子を複数作製することで、素子分割された照明装置やパッシブマトリクス型の発光装置を作製することができる。また、ガラス、プラスチックなどからなる基板上に、例えば薄膜トランジスタ（ＴＦＴ）を形成し、ＴＦＴと電気的に接続された電極上に発光素子を作製してもよい。これにより、ＴＦＴによって発光素子の駆動を制御するアクティブマトリクス型の発光装置を作製できる。なお、ＴＦＴの構造は、特に限定されない。スタガ型のＴＦＴでもよいし逆スタガ型のＴＦＴでもよい。また、ＴＦＴに用いる半導体の結晶性についても特に限定されず、非晶質半導体を用いてもよいし、結晶性半導体を用いてもよい。また、ＴＦＴ基板に形成される駆動用回路についても、Ｎ型及びＰ型のＴＦＴからなるものでもよいし、若しくはＮ型のＴＦＴ又はＰ型のＴＦＴのいずれか一方からのみなるものであってもよい。
【０１１２】
本実施の形態で示した発光素子を用いて、パッシブマトリクス型の発光装置や、トランジスタによって発光素子の駆動が制御されたアクティブマトリクス型の発光装置を作製することができる。また、該発光装置を電子機器又は照明装置等に適用することができる。
【０１１３】
以上、本発明の一態様の発光素子は、発光効率が良好である。また、本発明の一態様の発光素子は、寿命が長い。
【０１１４】
本実施の形態は、他の実施の形態と自由に組み合わせることができる。
【０１１５】
（実施の形態２）
本実施の形態では、本発明の一態様の発光装置について図２及び図３を用いて説明する。本実施の形態の発光装置は、本発明の一態様の発光素子を有する。該発光素子の発光効率は高いため、消費電力の低い発光装置を実現できる。
【０１１６】
図２（Ａ）は、本発明の一態様の発光装置を示す平面図であり、図２（Ｂ）は、図２（Ａ）を一点鎖線Ａ−Ｂで切断した断面図である。
【０１１７】
本実施の形態の発光装置は、支持基板４０１、封止基板４０５及び封止材４０７に囲まれた空間４１５内に、発光素子４０３を有する。発光素子４０３は、ボトムエミッション構造の発光素子であり、具体的には、支持基板４０１上に可視光を透過する第１の電極４２１を有し、第１の電極４２１上にＥＬ層４２３を有し、ＥＬ層４２３上に第２の電極４２５を有する。発光素子４０３は実施の形態１で示した本発明の一態様が適用された発光素子である。封止基板４０５は発光素子４０３側に乾燥剤４１８を有する。
【０１１８】
第１の端子４０９ａは、補助配線４１７及び第１の電極４２１と電気的に接続する。第１の電極４２１上には、補助配線４１７と重なる領域に、絶縁層４１９が設けられている。第１の端子４０９ａと第２の電極４２５は、絶縁層４１９によって電気的に絶縁されている。第２の端子４０９ｂは、第２の電極４２５と電気的に接続する。なお、本実施の形態では、補助配線４１７上に第１の電極４２１が形成されている構成を示すが、第１の電極４２１上に補助配線４１７を形成してもよい。
【０１１９】
支持基板４０１と大気との界面に光取り出し構造４１１ａを有することが好ましい。大気と支持基板４０１の界面に光取り出し構造４１１ａを設けることで、全反射の影響で大気に取り出せない光を低減し、発光装置の光の取り出し効率を向上させることができる。
【０１２０】
また、発光素子４０３と支持基板４０１との界面に光取り出し構造４１１ｂを有することが好ましい。光取り出し構造４１１ｂが凹凸を有する場合、光取り出し構造４１１ｂと第１の電極４２１の間に、平坦化層４１３を設けることが好ましい。これによって、第１の電極４２１を平坦な膜とすることができ、ＥＬ層４２３における第１の電極４２１の凹凸に起因するリーク電流の発生を抑制することができる。また、平坦化層４１３と支持基板４０１との界面に、光取り出し構造４１１ｂを有するため、全反射の影響で大気に取り出せない光を低減し、発光装置の光の取り出し効率を向上させることができる。
【０１２１】
平坦化層４１３は、光取り出し構造４１１ｂと接する面よりも、第１の電極４２１と接する面のほうが平坦である。平坦化層４１３の材料としては、透光性を有し、高屈折率であるガラス、樹脂等を用いることができる。
【０１２２】
図３（Ａ）は、本発明の一態様の発光装置を示す平面図であり、図３（Ｂ）は、図３（Ａ）を一点鎖線Ｃ−Ｄで切断した断面図であり、図３（Ｃ）は発光部の変形例を示す断面図である。
【０１２３】
本実施の形態に係るアクティブマトリクス型の発光装置は、支持基板５０１上に、発光部５５１（断面は図３（Ｂ）の発光部５５１ａ又は図３（Ｃ）の発光部５５１ｂである）、駆動回路部５５２（ゲート側駆動回路部）、駆動回路部５５３（ソース側駆動回路部）及び封止材５０７を有する。発光部５５１及び駆動回路部５５２、５５３は、支持基板５０１、封止基板５０５及び封止材５０７で形成された空間５１５に封止されている。
【０１２４】
本発明の一態様の発光装置には、塗り分け方式、カラーフィルタ方式、色変換方式のいずれを適用してもよい。図３（Ｂ）にはカラーフィルタ方式を適用して作製した場合の発光部５５１ａを示し、図３（Ｃ）には塗り分け方式を適用して作製した場合の発光部５５１ｂを示す。
【０１２５】
発光部５５１ａ及び発光部５５１ｂは、それぞれ、スイッチング用のトランジスタ５４１ａと、電流制御用のトランジスタ５４１ｂと、トランジスタ５４１ｂの配線（ソース電極又はドレイン電極）に電気的に接続された第１の電極５２１とを含む複数の発光ユニットにより形成されている。
【０１２６】
発光部５５１ａが有する発光素子５０３は、ボトムエミッション構造であり、可視光を透過する第１の電極５２１と、ＥＬ層５２３と、第２の電極５２５とで構成されている。また、第１の電極５２１の端部を覆って隔壁５１９が形成されている。
【０１２７】
発光部５５１ｂが有する発光素子５０４は、トップエミッション構造であり、第１の電極５６１と、ＥＬ層５６３と、可視光を透過する第２の電極５６５とで構成されている。また、第１の電極５６１の端部を覆って隔壁５１９が形成されている。ＥＬ層５６３において、少なくとも発光素子によって異なる材料からなる層（例えば発光層）は塗り分けられている。
【０１２８】
支持基板５０１上には、駆動回路部５５２、５５３に外部からの信号（ビデオ信号、クロック信号、スタート信号、又はリセット信号等）や電位を伝達する外部入力端子を接続するための引き出し配線５１７が設けられる。ここでは、外部入力端子としてＦＰＣ５０９（Ｆｌｅｘｉｂｌｅ  Ｐｒｉｎｔｅｄ  Ｃｉｒｃｕｉｔ）を設ける例を示している。
【０１２９】
駆動回路部５５２、５５３は、トランジスタを複数有する。図３（Ｂ）では、駆動回路部５５２が有するトランジスタのうち、２つのトランジスタ（トランジスタ５４２及びトランジスタ５４３）を示している。
【０１３０】
工程数の増加を防ぐため、引き出し配線５１７は、発光部や駆動回路部に用いる電極や配線と同一の材料、同一の工程で作製することが好ましい。本実施の形態では、引き出し配線５１７を、発光部５５１及び駆動回路部５５２に含まれるトランジスタのソース電極及びドレイン電極と同一の材料、同一の工程で作製した例を示す。
【０１３１】
図３（Ｂ）において、封止材５０７は、引き出し配線５１７上の第１の絶縁層５１１と接している。封止材５０７は金属との密着性が低い場合がある。したがって、封止材５０７は、引き出し配線５１７上に設けられた無機絶縁膜と接することが好ましい。このような構成とすることで、封止性及び密着性が高く、信頼性の高い発光装置を実現することができる。無機絶縁膜としては、金属や半導体の酸化物膜、金属や半導体の窒化物膜、金属や半導体の酸窒化物膜が挙げられ、具体的には、酸化シリコン膜、窒化シリコン膜、酸化窒化シリコン膜、窒化酸化シリコン膜、酸化アルミニウム膜、酸化チタン膜等が挙げられる。
【０１３２】
また、第１の絶縁層５１１は、トランジスタを構成する半導体への不純物の拡散を抑制する効果を奏する。また、第２の絶縁層５１３は、トランジスタ起因の表面凹凸を低減するために平坦化機能を有する絶縁膜を選択することが好適である。
【０１３３】
図３（Ｂ）に示す封止基板５０５には、発光素子５０３（の発光領域）と重なる位置に、着色層であるカラーフィルタ５３３が設けられており、隔壁５１９と重なる位置に、ブラックマトリクス５３１が設けられている。さらに、カラーフィルタ５３３及びブラックマトリクス５３１を覆うオーバーコート層５３５が設けられている。また、図３（Ｃ）に示す封止基板５０５には、乾燥剤５０６が設けられている。
【０１３４】
本発明の一態様の発光装置に用いることができる材料の一例を記す。
【０１３５】
［基板］
発光素子からの光を取り出す側の基板には該光を透過する材料を用いる。例えば、ガラス、石英、セラミック、サファイア、有機樹脂などの材料を用いることができる。また、フレキシブルな発光装置の基板には可撓性を有する材料を用いる。
【０１３６】
ガラスとしては、例えば、無アルカリガラス、バリウムホウケイ酸ガラス、アルミノホウケイ酸ガラス等を用いることができる。
【０１３７】
可撓性及び可視光に対する透過性を有する材料としては、例えば、可撓性を有する程度の厚さのガラスや、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂等が挙げられる。特に、熱膨張係数の低い材料を用いることが好ましく、例えば、ポリアミドイミド樹脂、ポリイミド樹脂、ＰＥＴ等を好適に用いることができる。また、ガラス繊維に有機樹脂を含浸した基板や、無機フィラーを有機樹脂に混ぜて熱膨張係数を下げた基板を使用することもできる。このような材料を用いた基板は、重量が軽いため、該基板を用いた発光装置も軽量にすることができる。
【０１３８】
また、発光を取り出さない側の基板は、透光性を有していなくてもよいため、上記に挙げた基板の他に、金属材料や合金材料を用いた金属基板等を用いることもできる。金属材料や合金材料は熱伝導性が高く、封止基板全体に熱を容易に伝導できるため、発光装置の局所的な温度上昇を抑制することができ、好ましい。可撓性や曲げ性を得るためには、金属基板の厚さは、１０μｍ以上２００μｍ以下が好ましく、２０μｍ以上５０μｍ以下であることがより好ましい。
【０１３９】
金属基板を構成する材料としては、特に限定はないが、例えば、アルミニウム、銅、ニッケル、又はアルミニウム合金もしくはステンレス等の金属の合金などを好適に用いることができる。
【０１４０】
また、導電性の基板の表面を酸化する、又は表面に絶縁膜を形成するなどにより、絶縁処理が施された基板を用いてもよい。例えば、スピンコート法やディップ法などの塗布法、電着法、蒸着法、又はスパッタリング法などを用いて絶縁膜を形成してもよいし、酸素雰囲気で放置する又は加熱するほか、陽極酸化法などによって、基板の表面に酸化膜を形成してもよい。
【０１４１】
可撓性の基板としては、上記材料を用いた層が、発光装置の表面を傷などから保護するハードコート層（例えば、窒化シリコン層など）や、押圧を分散可能な材質の層（例えば、アラミド樹脂層など）等と積層されて構成されていてもよい。また、水分等による発光素子の寿命の低下等を抑制するために、窒化シリコン膜、酸化窒化シリコン膜等の窒素と珪素を含む膜や、窒化アルミニウム膜等の窒素とアルミニウムを含む膜等の透水性の低い絶縁膜を有していてもよい。
【０１４２】
基板は、複数の層を積層して用いることもできる。特に、ガラス層を有する構成とすると、水や酸素に対するバリア性を向上させ、信頼性の高い発光装置とすることができる。
【０１４３】
例えば、発光素子に近い側からガラス層、接着層、及び有機樹脂層を積層した基板を用いることができる。当該ガラス層の厚さとしては２０μｍ以上２００μｍ以下、好ましくは２５μｍ以上１００μｍ以下とする。このような厚さのガラス層は、水や酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層をガラス層よりも外側に設けることにより、ガラス層の割れやクラックを抑制し、機械的強度を向上させることができる。このようなガラス材料と有機樹脂の複合材料を基板に適用することにより、極めて信頼性が高いフレキシブルな発光装置とすることができる。
【０１４４】
［絶縁膜］
支持基板と発光素子の間や支持基板とトランジスタの間に、絶縁膜を形成してもよい。絶縁膜は、酸化シリコン、窒化シリコン、酸化窒化シリコン、窒化酸化シリコンなどの無機絶縁材料を用いて形成できる。特に、トランジスタや発光素子への水分等の侵入を抑制するため、酸化シリコン膜、窒化シリコン膜、酸化アルミニウム膜等の透水性の低い絶縁膜を用いることが好ましい。同様の目的や材料で、トランジスタや発光素子を覆う絶縁膜を設けてもよい。
【０１４５】
［発光素子］
本発明の一態様の発光装置は、実施の形態１に示した発光素子を１以上有する。
【０１４６】
［隔壁］
隔壁には、有機樹脂又は無機絶縁材料を用いることができる。有機樹脂としては、例えば、ポリイミド樹脂、ポリアミド樹脂、アクリル樹脂、シロキサン樹脂、エポキシ樹脂、又はフェノール樹脂等を用いることができる。無機絶縁材料としては、酸化シリコン、酸化窒化シリコン等を用いることができる。隔壁の作製が容易となるため、特に感光性の樹脂を用いることが好ましい。
【０１４７】
隔壁の形成方法は、特に限定されず、例えば、フォトリソグラフィ法、スパッタ法、蒸着法、液滴吐出法（インクジェット法等）、印刷法（スクリーン印刷、オフセット印刷等）等を用いればよい。
【０１４８】
［補助配線］
補助配線は必ずしも設ける必要は無いが、電極の抵抗に起因する電圧降下を抑制できるため、設けることが好ましい。
【０１４９】
補助配線の材料は、銅（Ｃｕ）、チタン（Ｔｉ）、タンタル（Ｔａ）、タングステン（Ｗ）、モリブデン（Ｍｏ）、クロム（Ｃｒ）、ネオジム（Ｎｄ）、スカンジウム（Ｓｃ）、ニッケル（Ｎｉ）、から選ばれた材料又はこれらを主成分とする合金材料を用いて、単層で又は積層して形成する。また、補助配線の材料としてアルミニウムを用いることもできる。アルミニウムを用いる場合には、透明酸化物導電材料を直接接して設けると腐食する恐れがある。そのため、腐食が生じないように補助配線を積層構造とし、ＩＴＯなどと接しない層にアルミニウムを用いることが好ましい。補助配線の膜厚は、０．１μｍ以上３μｍ以下とすることができ、好ましくは、０．１μｍ以上０．５μｍ以下である。
【０１５０】
補助配線の材料にペースト（銀ペーストなど）を用いると、補助配線を構成する金属が粒状になって凝集する。そのため、補助配線の表面が粗く隙間の多い構成となり、例えば絶縁層４１９上に補助配線を設けても、ＥＬ層が補助配線を完全に覆うことが難しく、上部電極と補助配線との電気的な接続をとることが容易になり好ましい。
【０１５１】
［封止材］
発光装置の封止方法は限定されず、例えば、固体封止であっても中空封止であってもよい。例えば、ガラスフリットなどのガラス材料や、二液混合型の樹脂などの常温で硬化する硬化樹脂、光硬化性の樹脂、熱硬化性の樹脂などの樹脂材料を用いることができる。発光装置は、窒素やアルゴンなどの不活性な気体で充填されていてもよく、ＰＶＣ（ポリビニルクロライド）樹脂、アクリル樹脂、ポリイミド樹脂、エポキシ樹脂、シリコーン樹脂、ＰＶＢ（ポリビニルブチラル）樹脂、ＥＶＡ（エチレンビニルアセテート）樹脂等の樹脂で充填されていてもよい。また、樹脂内に乾燥剤が含まれていてもよい。
【０１５２】
［光取り出し構造］
光取り出し構造としては、半球レンズ、マイクロレンズアレイ、凹凸構造が施されたフィルム、光拡散フィルム等を用いることができる。例えば、基板上に上記レンズやフィルムを、該基板又は該レンズもしくはフィルムと同程度の屈折率を有する接着剤等を用いて接着することで、光取り出し構造を形成することができる。
【０１５３】
［トランジスタ］
本発明の一態様の発光装置はトランジスタを有していてもよい。トランジスタの構造は限定されず、トップゲート型のトランジスタを用いてもよいし、逆スタガ型などのボトムゲート型のトランジスタを用いてもよい。また、ｎチャネル型トランジスタを用いても、ｐチャネル型トランジスタを用いてもよい。また、トランジスタに用いる材料についても特に限定されない。例えば、シリコンやＩｎ−Ｇａ−Ｚｎ系金属酸化物等の酸化物半導体をチャネル形成領域に用いたトランジスタを適用することができる。
【０１５４】
本実施の形態は、他の実施の形態と適宜組み合わせることができる。
【０１５５】
（実施の形態３）
本実施の形態では、本発明の一態様を適用した発光装置を用いた電子機器及び照明装置の一例について、図４及び図５を用いて説明する。
【０１５６】
本実施の形態の電子機器は、表示部に本発明の一態様の発光装置を有する。また、本実施の形態の照明装置は、発光部（照明部）に本発明の一態様の発光装置を有する。本発明の一態様の発光装置を適用することで、消費電力の低い電子機器や照明装置を実現できる。
【０１５７】
発光装置を適用した電子機器として、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。これらの電子機器及び照明装置の具体例を図４及び図５に示す。
【０１５８】
図４（Ａ）は、テレビジョン装置の一例を示している。テレビジョン装置７１００は、筐体７１０１に表示部７１０２が組み込まれている。表示部７１０２では、映像を表示することが可能である。本発明の一態様を適用した発光装置は、表示部７１０２に用いることができる。また、ここでは、スタンド７１０３により筐体７１０１を支持した構成を示している。
【０１５９】
テレビジョン装置７１００の操作は、筐体７１０１が有する操作スイッチや、別体のリモコン操作機７１１１により行うことができる。リモコン操作機７１１１が有する操作キーにより、チャンネルや音量の操作を行うことができ、表示部７１０２に表示される映像を操作することができる。また、リモコン操作機７１１１に、当該リモコン操作機７１１１から出力する情報を表示する表示部を設ける構成としてもよい。
【０１６０】
なお、テレビジョン装置７１００は、受信機やモデムなどを有する構成とする。受信機により一般のテレビ放送の受信を行うことができ、さらにモデムを介して有線又は無線による通信ネットワークに接続することにより、一方向（送信者から受信者）又は双方向（送信者と受信者間、あるいは受信者間同士など）の情報通信を行うことも可能である。
【０１６１】
図４（Ｂ）は、コンピュータの一例を示している。コンピュータ７２００は、本体７２０１、筐体７２０２、表示部７２０３、キーボード７２０４、外部接続ポート７２０５、ポインティングデバイス７２０６等を含む。なお、コンピュータは、本発明の一態様の発光装置をその表示部７２０３に用いることにより作製される。
【０１６２】
図４（Ｃ）は、携帯型ゲーム機の一例を示している。携帯型ゲーム機７３００は、筐体７３０１ａ及び筐体７３０１ｂの二つの筐体で構成されており、連結部７３０２により、開閉可能に連結されている。筐体７３０１ａには表示部７３０３ａが組み込まれ、筐体７３０１ｂには表示部７３０３ｂが組み込まれている。また、図４（Ｃ）に示す携帯型ゲーム機は、スピーカ部７３０４、記録媒体挿入部７３０５、操作キー７３０６、接続端子７３０７、センサ７３０８（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、ＬＥＤランプ、マイクロフォン等を有している。もちろん、携帯型ゲーム機の構成は上述のものに限定されず、少なくとも表示部７３０３ａ、表示部７３０３ｂの両方、又は一方に本発明の一態様の発光装置を用いていればよく、その他付属設備が適宜設けられた構成とすることができる。図４（Ｃ）に示す携帯型ゲーム機は、記録媒体に記録されているプログラム又はデータを読み出して表示部に表示する機能や、他の携帯型ゲーム機と無線通信を行って情報を共有する機能を有する。なお、図４（Ｃ）に示す携帯型ゲーム機が有する機能はこれに限定されず、様々な機能を有することができる。
【０１６３】
図４（Ｄ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを有している。なお、携帯電話機７４００は、本発明の一態様の発光装置を表示部７４０２に用いることにより作製される。
【０１６４】
図４（Ｄ）に示す携帯電話機７４００は、表示部７４０２を指などで触れることで、情報を入力することができる。また、電話を掛ける、或いはメールを作成するなどの操作は、表示部７４０２を指などで触れることにより行うことができる。
【０１６５】
表示部７４０２の画面は主として３つのモードがある。第１は、画像の表示を主とする表示モードであり、第２は、文字等の情報の入力を主とする入力モードである。第３は表示モードと入力モードの二つのモードが混合した表示＋入力モードである。
【０１６６】
例えば、電話を掛ける、或いはメールを作成する場合は、表示部７４０２を文字の入力を主とする入力モードとし、画面に表示させた文字の入力操作を行えばよい。
【０１６７】
また、携帯電話機７４００内部に、ジャイロセンサ、加速度センサ等の傾きを検出するセンサを有する検出装置を設けることで、携帯電話機７４００の向き（縦か横か）を判断して、表示部７４０２の画面表示を自動的に切り替えるようにすることができる。
【０１６８】
また、画面モードの切り替えは、表示部７４０２を触れること、又は筐体７４０１の操作ボタン７４０３の操作により行われる。また、表示部７４０２に表示される画像の種類によって切り替えるようにすることもできる。例えば、表示部に表示する画像信号が動画のデータであれば表示モード、テキストデータであれば入力モードに切り替える。
【０１６９】
また、入力モードにおいて、表示部７４０２の光センサで検出される信号を検知し、表示部７４０２のタッチ操作による入力が一定期間ない場合には、画面のモードを入力モードから表示モードに切り替えるように制御してもよい。
【０１７０】
表示部７４０２は、イメージセンサとして機能させることもできる。例えば、表示部７４０２に掌や指で触れ、掌紋、指紋等を撮像することで、本人認証を行うことができる。また、表示部に近赤外光を発光するバックライト又は近赤外光を発光するセンシング用光源を用いれば、指静脈、掌静脈などを撮像することもできる。
【０１７１】
図４（Ｅ）は、二つ折り可能なタブレット型端末（開いた状態）の一例を示している。タブレット型端末７５００は、筐体７５０１ａ、筐体７５０１ｂ、表示部７５０２ａ、表示部７５０２ｂを有する。筐体７５０１ａと筐体７５０１ｂは、軸部７５０３により接続されており、該軸部７５０３を軸として開閉動作を行うことができる。また、筐体７５０１ａは、電源７５０４、操作キー７５０５、スピーカ７５０６等を有している。なお、タブレット型端末７５００は、本発明の一態様の発光装置を表示部７５０２ａ、表示部７５０２ｂの両方、又は一方に用いることにより作製される。
【０１７２】
表示部７５０２ａや表示部７５０２ｂは、少なくとも一部をタッチパネルの領域とすることができ、表示された操作キーに触れることでデータ入力をすることができる。例えば、表示部７５０２ａの全面にキーボードボタンを表示させてタッチパネルとし、表示部７５０２ｂを表示画面として用いることができる。
【０１７３】
図５（Ａ）に示す室内の照明装置７６０１、ロール型の照明装置７６０２、卓上照明装置７６０３、及び面状照明装置７６０４は、それぞれ本発明の一態様の発光装置を用いた照明装置の一例である。本発明の一態様の発光装置は大面積化も可能であるため、大面積の照明装置として用いることができる。また、厚みが薄いため、壁に取り付けて使用することができる。
【０１７４】
図５（Ｂ）に示す卓上照明装置は、照明部７７０１、支柱７７０３、支持台７７０５等を有する。照明部７７０１には、本発明の一態様の発光装置が用いられている。本発明の一態様では、発光部が曲面を有する照明装置、又はフレキシブルに曲がる照明部を有する照明装置を実現することができる。このように、フレキシブルな発光装置を照明装置に用いることで、照明装置のデザインの自由度が向上するのみでなく、例えば、自動車の天井、ダッシュボード等の曲面を有する場所にも照明装置を設置することが可能となる。
【０１７５】
本実施の形態は、他の実施の形態と適宜組み合わせることができる。
【実施例１】
【０１７６】
本実施例では、本発明の一態様の発光素子について図６を用いて説明する。本実施例で用いる材料の化学式を以下に示す。
【０１７７】
【化１】
2015029080.tif 000003
【０１７８】
以下に、本実施例の発光素子１、発光素子２、比較発光素子３、及び比較発光素子４の作製方法を示す。
【０１７９】
（発光素子１）
ガラス基板１１００上に、珪素を含むインジウム錫酸化物（ＩＴＳＯ）膜をスパッタリング法にて成膜することで、陽極として機能する第１の電極１１０１を形成した。なお、その膜厚は１１０ｎｍとし、電極面積は２ｍｍ×２ｍｍとした。
【０１８０】
次に、ガラス基板１１００上に発光素子を形成するための前処理として、ガラス基板１１００表面を水で洗浄し、２００℃で１時間焼成した後、ＵＶオゾン処理を３７０秒行った。
【０１８１】
その後、１０−４Ｐａ程度まで内部が減圧された真空蒸着装置にガラス基板１１００を導入し、真空蒸着装置内の加熱室において、１７０℃で３０分間の真空焼成を行った後、ガラス基板１１００を３０分程度放冷した。
【０１８２】
次に、第１の電極１１０１が形成された面が下方となるように、第１の電極１１０１が形成されたガラス基板１１００を真空蒸着装置内に設けられた基板ホルダーに固定し、１０−４Ｐａ程度まで減圧した後、第１の電極１１０１上に、４，４’，４’’−（１，３，５−ベンゼントリイル）トリ（ジベンゾチオフェン）（略称：ＤＢＴ３Ｐ−ＩＩ）と酸化モリブデン（ＶＩ）を共蒸着することで、正孔注入層１１１１を形成した。その膜厚は、４０ｎｍとし、ＤＢＴ３Ｐ−ＩＩと酸化モリブデンの比率は、重量比で２：１（＝ＤＢＴ３Ｐ−ＩＩ：酸化モリブデン）となるように調節した。なお、共蒸着法とは、一つの処理室内で、複数の蒸発源から同時に蒸着を行う蒸着法である。
【０１８３】
次に、正孔注入層１１１１上に、４−フェニル−４’−（９−フェニルフルオレン−９−イル）トリフェニルアミン（略称：ＢＰＡＦＬＰ）及びトリス（２−フェニルピリジナト−Ｎ，Ｃ２’）イリジウム（ＩＩＩ）（略称：［Ｉｒ（ｐｐｙ）３］）を共蒸着することで、正孔輸送層１１１２を形成した。その膜厚は、２０ｎｍとし、ＢＰＡＦＬＰと［Ｉｒ（ｐｐｙ）３］の比率は、重量比で１：０．０２（＝ＢＰＡＦＬＰ：［Ｉｒ（ｐｐｙ）３］）となるように調節した。
【０１８４】
次に、２−［３’−（ジベンゾチオフェン−４−イル）ビフェニル−３−イル］ジベンゾ［ｆ，ｈ］キノキサリン（略称：２ｍＤＢＴＢＰＤＢｑ−ＩＩ）及び（アセチルアセトナト）ビス（６−ｔｅｒｔ−ブチル−４−フェニルピリミジナト）イリジウム（ＩＩＩ）（略称：［Ｉｒ（ｔＢｕｐｐｍ）２（ａｃａｃ）］）を共蒸着し、正孔輸送層１１１２上に発光層１１１３を形成した。ここで、２ｍＤＢＴＢＰＤＢｑ−ＩＩ及び［Ｉｒ（ｔＢｕｐｐｍ）２（ａｃａｃ）］の重量比は、１：０．０５（＝２ｍＤＢＴＢＰＤＢｑ−ＩＩ：［Ｉｒ（ｔＢｕｐｐｍ）２（ａｃａｃ）］）となるように調節した。また、発光層１１１３の膜厚は４０ｎｍとした。
【０１８５】
次に、発光層１１１３上に、２ｍＤＢＴＢＰＤＢｑ−ＩＩを膜厚１５ｎｍとなるように成膜し、さらに、バソフェナントロリン（略称：ＢＰｈｅｎ）を膜厚１０ｎｍとなるように成膜することで、電子輸送層１１１４を形成した。
【０１８６】
その後、電子輸送層１１１４上に、フッ化リチウム（ＬｉＦ）を１ｎｍの膜厚で蒸着し、電子注入層１１１５を形成した。
【０１８７】
最後に、陰極として機能する第２の電極１１０３として、アルミニウムを２００ｎｍの膜厚となるように蒸着することで、本実施例の発光素子１を作製した。
【０１８８】
なお、上述した蒸着過程において、蒸着は全て抵抗加熱法を用いた。
【０１８９】
（発光素子２）
発光素子２の正孔輸送層１１１２は、ＢＰＡＦＬＰ及びトリス［３−（６−ｔｅｒｔ−ブチル−４−ピリミジニル−κＮ３）−９−フェニル−９Ｈ−カルバゾール−２−イル−κＣ］イリジウム（ＩＩＩ）（略称：［Ｉｒ（ｔＢｕｐｃｚｐｍ）３］）を共蒸着することで形成した。ここで、ＢＰＡＦＬＰ及び［Ｉｒ（ｔＢｕｐｃｚｐｍ）３］の重量比は、１：０．０２（＝ＢＰＡＦＬＰ：［Ｉｒ（ｔＢｕｐｃｚｐｍ）３］）となるように調節した。また、正孔輸送層１１１２の膜厚は２０ｎｍとした。正孔輸送層１１１２以外は発光素子１と同様に作製した。
【０１９０】
（比較発光素子３）
比較発光素子３の正孔輸送層１１１２は、ＢＰＡＦＬＰを膜厚２０ｎｍとなるように成膜することで形成した。正孔輸送層１１１２以外は発光素子１と同様に作製した。
【０１９１】
（比較発光素子４）
比較発光素子４の正孔輸送層１１１２は、ＢＰＡＦＬＰ及び［Ｉｒ（ｔＢｕｐｐｍ）２（ａｃａｃ）］を共蒸着することで形成した。ここで、ＢＰＡＦＬＰ及び［Ｉｒ（ｔＢｕｐｐｍ）２（ａｃａｃ）］の重量比は、１：０．０２（＝ＢＰＡＦＬＰ：［Ｉｒ（ｔＢｕｐｐｍ）２（ａｃａｃ）］）となるように調節した。また、正孔輸送層１１１２の膜厚は２０ｎｍとした。正孔輸送層１１１２以外は発光素子１と同様に作製した。
【０１９２】
以上により得られた本実施例の発光素子の素子構造を表１に示す。
【０１９３】
【表１】
2015029080.tif 000004
【０１９４】
本実施例の発光素子を大気に曝さないように、窒素雰囲気のグローブボックス内においてそれぞれ封止した。その後、これら発光素子の動作特性について測定を行った。なお、測定は室温（２５℃に保たれた雰囲気）で行った。
【０１９５】
本実施例の発光素子の電流密度−輝度特性を図７に示す。図７において、横軸は電流密度（ｍＡ／ｃｍ２）を、縦軸は輝度（ｃｄ／ｍ２）を表す。また、電圧−電流特性を図８に示す。図８において、横軸は電圧（Ｖ）を、縦軸は電流（ｍＡ）を表す。また、輝度−外部量子効率特性を図９に示す。図９において、横軸は輝度（ｃｄ／ｍ２）を、縦軸は外部量子効率（％）を表す。また、本実施例の発光素子に０．１ｍＡの電流を流した際の発光スペクトルを図１０に示す。図１０において、横軸は波長（ｎｍ）を、縦軸は発光強度（任意単位）を表す。また、本実施例の発光素子の輝度１０００ｃｄ／ｍ２付近のときの電圧（Ｖ）、電流密度（ｍＡ／ｃｍ２）、ＣＩＥ色度座標（ｘ、ｙ）、電流効率（ｃｄ／Ａ）、パワー効率（ｌｍ／Ｗ）、外部量子効率（％）を表２に示す。
【０１９６】
【表２】
2015029080.tif 000005
【０１９７】
輝度１０００ｃｄ／ｍ２付近のとき、発光素子１のＣＩＥ色度座標は（ｘ，ｙ）＝（０．３９，０．５９）であり、発光素子２のＣＩＥ色度座標は（ｘ，ｙ）＝（０．３９，０．６０）であり、比較発光素子３のＣＩＥ色度座標は（ｘ，ｙ）＝（０．４０，０．５９）であり、比較発光素子４のＣＩＥ色度座標は（ｘ，ｙ）＝（０．４０，０．５９）であった。この結果から、本実施例の発光素子は、［Ｉｒ（ｔＢｕｐｐｍ）２（ａｃａｃ）］に由来する緑色発光が得られたことがわかった。
【０１９８】
発光素子１及び発光素子２は、比較発光素子３及び比較発光素子４に比べて、電流効率、パワー効率、外部量子効率がそれぞれ高かった。
【０１９９】
本実施例の各発光素子は、発光層１１１３に電子輸送性化合物（２ｍＤＢＴＢＰＤＢｑ−ＩＩ）及び燐光性化合物（［Ｉｒ（ｔＢｕｐｐｍ）２（ａｃａｃ）］）を有し、正孔輸送層１１１２に正孔輸送性化合物（ＢＰＡＦＬＰ）を有する。比較発光素子３は、正孔輸送層１１１２に燐光性化合物を有さない構成であり、比較発光素子４は、正孔輸送層１１１２が有する燐光性化合物と発光層１１１３が有する燐光性化合物が同一である構成である。一方、本発明の一態様が適用された発光素子１及び発光素子２は、正孔輸送層１１１２に、発光層１１１３が有する燐光性化合物よりも発光のピークが短波長側にある燐光性化合物を有する。このような構成とすることで、発光効率の高い発光素子を実現できる。
【０２００】
また、図８に示すように、発光素子１及び発光素子２は、比較発光素子３及び比較発光素子４に比べて、発光開始電圧が低かった。
【０２０１】
本発明の一態様が適用された発光素子１及び発光素子２では、正孔輸送層１１１２が有する燐光性化合物と、発光層１１１３が有する電子輸送性化合物が励起錯体を形成する組み合わせである。特に、該発光素子は、キャリアの再結合によって発光層１１１３が有する燐光性化合物（［Ｉｒ（ｔＢｕｐｐｍ）２（ａｃａｃ）］）が発光を始める電圧の値よりも、キャリアの再結合によって励起錯体が形成される電圧の値の方が小さい。
【０２０２】
つまり、発光素子に印加される電圧が、［Ｉｒ（ｔＢｕｐｐｍ）２（ａｃａｃ）］が発光を始める値未満であっても、キャリアが再結合し励起錯体を形成することで、発光素子に再結合電流が流れ始める。したがって、発光開始電圧が低い発光素子を実現することができる。
【０２０３】
また、各発光素子の信頼性を試験した。信頼性試験の結果を図１１に示す。図１１において、縦軸は初期輝度を１００％とした時の規格化輝度（％）を示し、横軸は素子の駆動時間（ｈ）を示す。信頼性試験は、室温で行い、初期輝度を５０００ｃｄ／ｍ２に設定し、電流密度一定の条件で発光素子を駆動した。図１１から、発光素子１の１６０時間後の輝度は初期輝度の８６％を保っており、発光素子２の１６０時間後の輝度は初期輝度の８３％を保っていた。一方、比較発光素子３の６９時間後の輝度は初期輝度の８５％未満であり、比較発光素子４の６９時間後の輝度は初期輝度の８６％未満であった。この信頼性試験の結果から、発光素子１及び発光素子２は、比較発光素子３及び比較発光素子４に比べて長寿命であることが明らかとなった。
【０２０４】
以上、本発明の一態様を適用することで、発光効率が高く、寿命が長い発光素子を実現できることが示された。
【実施例２】
【０２０５】
本実施例では、本発明の一態様の発光素子について図６を用いて説明する。本実施例で用いる材料の化学式を以下に示す。なお、既に示した材料については省略する。
【０２０６】
【化２】
2015029080.tif 000006
【０２０７】
以下に、本実施例の発光素子５及び比較発光素子６の作製方法を示す。
【０２０８】
（発光素子５）
発光素子５は、正孔輸送層１１１２及び発光層１１１３以外は発光素子１と同様に作製した。
【０２０９】
発光素子５の正孔輸送層１１１２は、ＢＰＡＦＬＰ及びトリス［２−メチル−３−（６−ｔｅｒｔ−ブチル−４−ピリミジニル−κＮ３）ピリジル−κＣ４］イリジウム（ＩＩＩ）（略称：［Ｉｒ（ｔＢｕｍｐｙｐｍ）３］）を共蒸着することで形成した。ここで、ＢＰＡＦＬＰ及び［Ｉｒ（ｔＢｕｍｐｙｐｍ）３］の重量比は、１：０．０２（＝ＢＰＡＦＬＰ：［Ｉｒ（ｔＢｕｍｐｙｐｍ）３］）となるように調節した。また、正孔輸送層１１１２の膜厚は２０ｎｍとした。
【０２１０】
発光素子５の発光層１１１３は、２ｍＤＢＴＢＰＤＢｑ−ＩＩ及びトリス（４−ｔ−ブチル−６−フェニルピリミジナト）イリジウム（ＩＩＩ）（略称：［Ｉｒ（ｔＢｕｐｐｍ）３］）を共蒸着することで形成した。ここで、２ｍＤＢＴＢＰＤＢｑ−ＩＩ及び［Ｉｒ（ｔＢｕｐｐｍ）３］の重量比は、１：０．０５（＝２ｍＤＢＴＢＰＤＢｑ−ＩＩ：［Ｉｒ（ｔＢｕｐｐｍ）３］）となるように調節した。また、発光層１１１３の膜厚は４０ｎｍとした。
【０２１１】
（比較発光素子６）
比較発光素子６は、発光層１１１３以外は比較発光素子３と同様に作製した。そして、比較発光素子６の発光層１１１３は、発光素子５の発光層１１１３と同様に作製した。
【０２１２】
以上により得られた本実施例の発光素子の素子構造を表３に示す。
【０２１３】
【表３】
2015029080.tif 000007
【０２１４】
本実施例の発光素子を大気に曝さないように、窒素雰囲気のグローブボックス内においてそれぞれ封止した。その後、これら発光素子の動作特性について測定を行った。なお、測定は室温（２５℃に保たれた雰囲気）で行った。
【０２１５】
本実施例の発光素子の電流密度−輝度特性を図１２に示す。図１２において、横軸は電流密度（ｍＡ／ｃｍ２）を、縦軸は輝度（ｃｄ／ｍ２）を表す。また、電圧−電流特性を図１３に示す。図１３において、横軸は電圧（Ｖ）を、縦軸は電流（ｍＡ）を表す。また、輝度−外部量子効率特性を図１４に示す。図１４において、横軸は輝度（ｃｄ／ｍ２）を、縦軸は外部量子効率（％）を表す。また、本実施例の発光素子に０．１ｍＡの電流を流した際の発光スペクトルを図１５に示す。図１５において、横軸は波長（ｎｍ）を、縦軸は発光強度（任意単位）を表す。また、本実施例の発光素子の輝度１０００ｃｄ／ｍ２付近のときの電圧（Ｖ）、電流密度（ｍＡ／ｃｍ２）、ＣＩＥ色度座標（ｘ、ｙ）、電流効率（ｃｄ／Ａ）、パワー効率（ｌｍ／Ｗ）、外部量子効率（％）を表４に示す。
【０２１６】
【表４】
2015029080.tif 000008
【０２１７】
輝度１０００ｃｄ／ｍ２付近のとき、発光素子５及び比較発光素子６のＣＩＥ色度座標は（ｘ，ｙ）＝（０．３９，０．６０）であった。この結果から、本実施例の発光素子は、［Ｉｒ（ｔＢｕｐｐｍ）３］に由来する緑色発光が得られたことがわかった。
【０２１８】
発光素子５は、比較発光素子６に比べて、電流効率、パワー効率、外部量子効率がそれぞれ高かった。
【０２１９】
本実施例の各発光素子は、発光層１１１３に電子輸送性化合物（２ｍＤＢＴＢＰＤＢｑ−ＩＩ）及び燐光性化合物（［Ｉｒ（ｔＢｕｐｐｍ）３］）を有し、正孔輸送層１１１２に正孔輸送性化合物（ＢＰＡＦＬＰ）を有する。比較発光素子６は、正孔輸送層１１１２に燐光性化合物を有さない構成である。一方、本発明の一態様が適用された発光素子５は、正孔輸送層１１１２に、発光層１１１３が有する燐光性化合物よりも発光のピークが短波長側にある燐光性化合物を有する。このような構成とすることで、発光効率の高い発光素子を実現できる。
【０２２０】
以上、本発明の一態様を適用することで、発光効率が高い発光素子を実現できることが示された。
【実施例３】
【０２２１】
本実施例では、本発明の一態様の発光素子について図６を用いて説明する。本実施例で用いる材料の化学式を以下に示す。なお、既に示した材料については省略する。
【０２２２】
【化３】
2015029080.tif 000009
【０２２３】
以下に、本実施例の発光素子７及び比較発光素子８の作製方法を示す。
【０２２４】
（発光素子７）
発光素子７は、正孔輸送層１１１２以外は発光素子５と同様に作製した。
【０２２５】
発光素子７の正孔輸送層１１１２は、９−［３−（９−フェニル−９Ｈ−フルオレン−９−イル）フェニル］９Ｈ−カルバゾール（略称：ｍＣｚＦＬＰ）及び［Ｉｒ（ｔＢｕｍｐｙｐｍ）３］を共蒸着することで形成した。ここで、ｍＣｚＦＬＰ及び［Ｉｒ（ｔＢｕｍｐｙｐｍ）３］の重量比は、１：０．０２（＝ｍＣｚＦＬＰ：［Ｉｒ（ｔＢｕｍｐｙｐｍ）３］）となるように調節した。また、正孔輸送層１１１２の膜厚は２０ｎｍとした。
【０２２６】
（比較発光素子８）
比較発光素子８は、正孔輸送層１１１２以外は比較発光素子６と同様に作製した。比較発光素子８の正孔輸送層１１１２は、ｍＣｚＦＬＰを膜厚２０ｎｍとなるように成膜することで形成した。
【０２２７】
以上により得られた本実施例の発光素子の素子構造を表５に示す。
【０２２８】
【表５】
2015029080.tif 000010
【０２２９】
本実施例の発光素子を大気に曝さないように、窒素雰囲気のグローブボックス内においてそれぞれ封止した。その後、これら発光素子の動作特性について測定を行った。なお、測定は室温（２５℃に保たれた雰囲気）で行った。
【０２３０】
本実施例の発光素子の電流密度−輝度特性を図１６に示す。図１６において、横軸は電流密度（ｍＡ／ｃｍ２）を、縦軸は輝度（ｃｄ／ｍ２）を表す。また、電圧−電流特性を図１７に示す。図１７において、横軸は電圧（Ｖ）を、縦軸は電流（ｍＡ）を表す。また、輝度−外部量子効率特性を図１８に示す。図１８において、横軸は輝度（ｃｄ／ｍ２）を、縦軸は外部量子効率（％）を表す。また、本実施例の発光素子に０．１ｍＡの電流を流した際の発光スペクトルを図１９に示す。図１９において、横軸は波長（ｎｍ）を、縦軸は発光強度（任意単位）を表す。また、本実施例の発光素子の輝度１０００ｃｄ／ｍ２付近のときの電圧（Ｖ）、電流密度（ｍＡ／ｃｍ２）、ＣＩＥ色度座標（ｘ、ｙ）、電流効率（ｃｄ／Ａ）、パワー効率（ｌｍ／Ｗ）、外部量子効率（％）を表６に示す。
【０２３１】
【表６】
2015029080.tif 000011
【０２３２】
輝度１０００ｃｄ／ｍ２付近のとき、発光素子７のＣＩＥ色度座標は（ｘ，ｙ）＝（０．３８，０．６０）であり、比較発光素子８のＣＩＥ色度座標は（ｘ，ｙ）＝（０．３９，０．６０）であった。この結果から、本実施例の発光素子は、［Ｉｒ（ｔＢｕｐｐｍ）３］に由来する緑色発光が得られたことがわかった。
【０２３３】
発光素子７は、比較発光素子８に比べて、電流効率、パワー効率、外部量子効率がそれぞれ高かった。
【０２３４】
本実施例の各発光素子は、発光層１１１３に電子輸送性化合物（２ｍＤＢＴＢＰＤＢｑ−ＩＩ）及び燐光性化合物（［Ｉｒ（ｔＢｕｐｐｍ）３］）を有し、正孔輸送層１１１２に正孔輸送性化合物（ｍＣｚＦＬＰ）を有する。比較発光素子８は、正孔輸送層１１１２に燐光性化合物を有さない構成である。一方、本発明の一態様が適用された発光素子７は、正孔輸送層１１１２に、発光層１１１３が有する燐光性化合物よりも発光のピークが短波長側にある燐光性化合物を有する。このような構成とすることで、発光効率の高い発光素子を実現できる。
【０２３５】
以上、本発明の一態様を適用することで、発光効率が高い発光素子を実現できることが示された。
【実施例４】
【０２３６】
本実施例では、本発明の一態様の発光素子について図６を用いて説明する。本実施例で用いる材料の化学式を以下に示す。なお、既に示した材料については省略する。
【０２３７】
【化４】
2015029080.tif 000012
【０２３８】
以下に、本実施例の発光素子９及び比較発光素子１０の作製方法を示す。
【０２３９】
（発光素子９）
発光素子９は、発光層１１１３以外は発光素子１と同様に作製した。
【０２４０】
発光素子９の発光層１１１３は、２ｍＤＢＴＢＰＤＢｑ−ＩＩ及び（アセチルアセトナト）ビス（４，６−ジフェニルピリミジナト）イリジウム（ＩＩＩ）（略称：［Ｉｒ（ｄｐｐｍ）２（ａｃａｃ）］）を共蒸着することで形成した。ここで、２ｍＤＢＴＢＰＤＢｑ−ＩＩ及び［Ｉｒ（ｄｐｐｍ）２（ａｃａｃ）］の重量比は、１：０．０５（＝２ｍＤＢＴＢＰＤＢｑ−ＩＩ：［Ｉｒ（ｄｐｐｍ）２（ａｃａｃ）］）となるように調節した。また、発光層１１１３の膜厚は４０ｎｍとした。
【０２４１】
（比較発光素子１０）
比較発光素子１０は、発光層１１１３以外は比較発光素子３と同様に作製した。比較発光素子１０の発光層１１１３は、発光素子９の発光層１１１３と同様に作製した。
【０２４２】
以上により得られた本実施例の発光素子の素子構造を表７に示す。
【０２４３】
【表７】
2015029080.tif 000013
【０２４４】
本実施例の発光素子を大気に曝さないように、窒素雰囲気のグローブボックス内においてそれぞれ封止した。その後、これら発光素子の動作特性について測定を行った。なお、測定は室温（２５℃に保たれた雰囲気）で行った。
【０２４５】
本実施例の発光素子の電流密度−輝度特性を図２０に示す。図２０において、横軸は電流密度（ｍＡ／ｃｍ２）を、縦軸は輝度（ｃｄ／ｍ２）を表す。また、電圧−電流特性を図２１に示す。図２１において、横軸は電圧（Ｖ）を、縦軸は電流（ｍＡ）を表す。また、輝度−外部量子効率特性を図２２に示す。図２２において、横軸は輝度（ｃｄ／ｍ２）を、縦軸は外部量子効率（％）を表す。また、本実施例の発光素子に０．１ｍＡの電流を流した際の発光スペクトルを図２３に示す。図２３において、横軸は波長（ｎｍ）を、縦軸は発光強度（任意単位）を表す。また、本実施例の発光素子の輝度１０００ｃｄ／ｍ２付近のときの電圧（Ｖ）、電流密度（ｍＡ／ｃｍ２）、ＣＩＥ色度座標（ｘ、ｙ）、電流効率（ｃｄ／Ａ）、パワー効率（ｌｍ／Ｗ）、外部量子効率（％）を表８に示す。
【０２４６】
【表８】
2015029080.tif 000014
【０２４７】
輝度１０００ｃｄ／ｍ２付近のとき、発光素子９のＣＩＥ色度座標は（ｘ，ｙ）＝（０．５４，０．４６）であり、比較発光素子１０のＣＩＥ色度座標は（ｘ，ｙ）＝（０．５４，０．４５）であった。この結果から、本実施例の発光素子は、［Ｉｒ（ｄｐｐｍ）２（ａｃａｃ）］に由来する橙色発光が得られたことがわかった。
【０２４８】
発光素子９は、比較発光素子１０に比べて、電流効率、パワー効率、外部量子効率がそれぞれ高かった。
【０２４９】
本実施例の各発光素子は、発光層１１１３に電子輸送性化合物（２ｍＤＢＴＢＰＤＢｑ−ＩＩ）及び燐光性化合物（［Ｉｒ（ｄｐｐｍ）２（ａｃａｃ）］）を有し、正孔輸送層１１１２に正孔輸送性化合物（ＢＰＡＦＬＰ）を有する。比較発光素子１０は、正孔輸送層１１１２に燐光性化合物を有さない構成である。一方、本発明の一態様が適用された発光素子９は、正孔輸送層１１１２に、発光層１１１３が有する燐光性化合物よりも発光のピークが短波長側にある燐光性化合物を有する。このような構成とすることで、発光効率の高い発光素子を実現できる。
【０２５０】
また、発光素子９は、比較発光素子１０に比べて、発光開始電圧が低かった。
【０２５１】
本発明の一態様が適用された発光素子９では、正孔輸送層１１１２が有する燐光性化合物と、発光層１１１３が有する電子輸送性化合物が励起錯体を形成する組み合わせである。特に、該発光素子は、キャリアの再結合によって発光層１１１３が有する燐光性化合物（［Ｉｒ（ｄｐｐｍ）２（ａｃａｃ）］）が発光を始める電圧の値よりも、キャリアの再結合によって励起錯体が形成される電圧の値の方が小さい。
【０２５２】
つまり、発光素子に印加される電圧が、［Ｉｒ（ｄｐｐｍ）２（ａｃａｃ）］が発光を始める値未満であっても、キャリアが再結合し励起錯体を形成することで、発光素子に再結合電流が流れ始める。したがって、発光開始電圧が低い発光素子を実現することができる。
【０２５３】
以上、本発明の一態様を適用することで、発光効率が高い発光素子を実現できることが示された。
【０２５４】
（参考例１）
上記実施例１で用いたトリス［３−（６−ｔｅｒｔ−ブチル−４−ピリミジニル−κＮ３）−９−フェニル−９Ｈ−カルバゾール−２−イル−κＣ］イリジウム（ＩＩＩ）（略称：［Ｉｒ（ｔＢｕｐｃｚｐｍ）３］）の合成方法の一例を示す。
【０２５５】
【化５】
2015029080.tif 000015
【０２５６】
＜ステップ１；４−ｔｅｒｔ−ブチル−６−ヒドロキシピリミジンの合成＞
まず、ホルムアミジン酢酸塩７．２ｇ、ナトリウムメトキシド７．５ｇ、メタノール７０ｍＬを１００ｍＬ三口フラスコに入れ、この混合溶液に４，４−ジメチルオキソ吉草酸メチル１０ｇを加え、室温で２４時間撹拌した。所定時間経過後、この混合溶液に、水１７ｍＬと酢酸７．２ｍＬの混合溶液を加え、室温で撹拌した。この混合物を濃縮し、得られた残渣を水に溶解し、酢酸エチルで抽出した。得られた抽出溶液を飽和食塩水で洗浄し、有機層に無水硫酸マグネシウムを加えて乾燥させた。得られた混合物を自然ろ過し、ろ液を濃縮して固体を得た。この固体を酢酸エチルで洗浄し、４−ｔｅｒｔ−ブチル−６−ヒドロキシピリミジンを得た（白色粉末、収率４９％）。ステップ１の合成スキームを下記（ａ−１）に示す。
【０２５７】
【化６】
2015029080.tif 000016
【０２５８】
＜ステップ２；４−ｔｅｒｔ−ブチル−６−クロロピリミジンの合成＞
次に、上記ステップ１で得た４−ｔｅｒｔ−ブチル−６−ヒドロキシピリミジン４．７ｇ、塩化ホスホリル１４ｍＬを５０ｍＬ三口フラスコに入れ、１．５時間加熱還流した。還流後、減圧下にて塩化ホスホリルを留去した。得られた残渣をジクロロメタンに溶解し、水、飽和炭酸水素ナトリウム水溶液で洗浄した。得られた有機層に無水硫酸マグネシウムを加え、乾燥させた。この混合物を自然ろ過し、ろ液を濃縮した。得られた残渣を、ヘキサン：酢酸エチル＝１０：１を展開溶媒とするシリカゲルカラムクロマトグラフィーにより精製し、４−ｔｅｒｔ−ブチル−６−クロロピリミジンを得た（白色粉末、収率７８％）。ステップ２の合成スキームを下記（ａ−２）に示す。
【０２５９】
【化７】
2015029080.tif 000017
【０２６０】
＜ステップ３；４−ｔｅｒｔ−ブチル−６−（９−フェニル−９Ｈ−カルバゾール−３−イル）ピリミジン（略称：ＨｔＢｕｐｃｚｐｍ）の合成＞
次に、上記ステップ２で得た４−ｔｅｒｔ−ブチル−６−クロロピリミジン１．００ｇと９−フェニル−９Ｈ−カルバゾール−３−イルボロン酸３．４４ｇ、炭酸ナトリウム１．３２ｇ、ビス（トリフェニルホスフィン）パラジウム（ＩＩ）ジクロリド（略称：ＰｄＣｌ２（ＰＰｈ３）２）０．０５０ｇ、水２０ｍＬ、ＤＭＦ２０ｍＬを、還流管を付けたナスフラスコに入れ、内部をアルゴン置換した。この反応容器にマイクロ波（２．４５ＧＨｚ  １００Ｗ）を６０分間照射することで加熱した。その後この溶液に水を加え、ジクロロメタンにて有機層を抽出した。得られた有機層を水、飽和食塩水で洗浄し、硫酸マグネシウムにて乾燥した。乾燥した後の溶液をろ過した。この溶液の溶媒を留去した後、得られた残渣を、ヘキサン：酢酸エチル＝２：１を展開溶媒とするフラッシュカラムクロマトグラフィーで精製し、ＨｔＢｕｐｃｚｐｍを得た（白色粉末、収率９５％）。なお、マイクロ波の照射はマイクロ波合成装置（ＣＥＭ社製  Ｄｉｓｃｏｖｅｒ）を用いた。ステップ３の合成スキームを下記（ａ−３）に示す。
【０２６１】
【化８】
2015029080.tif 000018
【０２６２】
＜ステップ４；ジ−μ−クロロ−テトラキス［３−（６−ｔｅｒｔ−ブチル−４−ピリミジニル−κＮ３）−９−フェニル−９Ｈ−カルバゾール−２−イル−κＣ］ジイリジウム（ＩＩＩ）（略称：［Ｉｒ（ｔＢｕｐｃｚｐｍ）２Ｃｌ］２）の合成＞
次に、２−エトキシエタノール３０ｍＬと水１０ｍＬ、上記ステップ３で得たＨｔＢｕｐｃｚｐｍ２．１０ｇ、塩化イリジウム水和物（ＩｒＣｌ３・Ｈ２Ｏ）（Ｓｉｇｍａ−Ａｌｄｒｉｃｈ社製）０．８０ｇを、還流管を付けたナスフラスコに入れ、フラスコ内をアルゴン置換した。その後、マイクロ波（２．４５ＧＨｚ  １００Ｗ）を１時間照射し、反応させた。溶媒を留去した後、得られた残渣をエタノールで吸引ろ過、洗浄し、［Ｉｒ（ｔＢｕｐｃｚｐｍ）２Ｃｌ］２を得た（緑色粉末、収率７２％）。また、ステップ４の合成スキームを下記（ａ−４）に示す。
【０２６３】
【化９】
2015029080.tif 000019
【０２６４】
＜ステップ５；［Ｉｒ（ｔＢｕｐｃｚｐｍ）３］の合成＞
さらに、フェノール１０ｇ、上記ステップ４で得た［Ｉｒ（ｔＢｕｐｃｚｐｍ）２Ｃｌ］２  １．０７ｇ、ＨｔＢｕｐｃｚｐｍ１．０６ｇ、炭酸カリウム０．７７ｇを、還流管を付けた１００ｍＬ三口フラスコに入れ、フラスコ内を窒素置換した。その後、１８５℃で９時間加熱し、反応させた。得られた残渣にメタノールを加えて超音波にかけ、吸引ろ過した。得られた固体をジクロロメタンに溶解させ、水、飽和食塩水で洗浄した。得られた有機層を硫酸マグネシウムで乾燥させ、乾燥した後の溶液をろ過した。この溶液の溶媒を留去した後、得られた残渣を、ジクロロメタンに溶解させ、セライト（和光純薬工業株式会社、カタログ番号：５３１−１６８５５）／アルミナ／セライトでろ過した後、ジクロロメタンとエタノールの混合溶媒にて再結晶することにより、［Ｉｒ（ｔＢｕｐｃｚｐｍ）３］を黄色粉末として得た（収率７４％）。ステップ５の合成スキームを下記（ａ−５）に示す。
【０２６５】
【化１０】
2015029080.tif 000020
【０２６６】
なお、上記ステップ５で得られた黄色粉末の核磁気共鳴分光法（１Ｈ  ＮＭＲ）による分析結果を下記に示す。このことから、［Ｉｒ（ｔＢｕｐｃｚｐｍ）３］が得られたことがわかった。
【０２６７】
１Ｈ  ＮＭＲ．δ（ＣＤ２Ｃｌ２）：１．３９（ｓ，２７Ｈ），６．４１（ｔ，３Ｈ），６．５０（ｓ，３Ｈ），６．６７（ｔ，６Ｈ），６．９３（ｄ，６Ｈ），７．２７（ｔ，３Ｈ），７．３２−７．３７（ｍ，６Ｈ），７．９３（ｓ，３Ｈ），８．１０（ｄ，３Ｈ），８．５０（ｓ，３Ｈ），８．５４（ｓ，３Ｈ）．
【０２６８】
（参考例２）
上記実施例２で用いたトリス［２−メチル−３−（６−ｔｅｒｔ−ブチル−４−ピリミジニル−κＮ３）ピリジル−κＣ４］イリジウム（ＩＩＩ）（略称：［Ｉｒ（ｔＢｕｍｐｙｐｍ）３］）の合成方法の一例を示す。
【０２６９】
【化１１】
2015029080.tif 000021
【０２７０】
＜ステップ１；４−ｔｅｒｔ−ブチル−６−ヒドロキシピリミジンの合成＞
まず、ホルムアミジン酢酸塩７．２ｇ、ナトリウムメトキシド７．５ｇ、メタノール７０ｍＬを１００ｍＬ三口フラスコに入れ、この混合溶液に４，４−ジメチルオキソ吉草酸メチル１０ｇを加え、室温で２４時間撹拌した。所定時間経過後、この混合溶液に、水１７ｍＬと酢酸７．２ｍＬの混合溶液を加え、室温で撹拌した。この混合物を濃縮し、得られた残渣を水に溶解し、酢酸エチルで抽出した。得られた抽出溶液を飽和食塩水で洗浄し、有機層に無水硫酸マグネシウムを加えて乾燥させた。得られた混合物を自然ろ過し、ろ液を濃縮して固体を得た。この固体を酢酸エチルで洗浄し、４−ｔｅｒｔ−ブチル−６−ヒドロキシピリミジンを得た（白色固体、収率４９％）。ステップ１の合成スキームを下記（ｂ−１）に示す。
【０２７１】
【化１２】
2015029080.tif 000022
【０２７２】
＜ステップ２；４−ｔｅｒｔ−ブチル−６−クロロピリミジンの合成＞
次に、上記ステップ１で得た４−ｔｅｒｔ−ブチル−６−ヒドロキシピリミジン４．７ｇ、塩化ホスホリル１４ｍＬを５０ｍＬ三口フラスコに入れ、１．５時間加熱還流した。還流後、減圧下にて塩化ホスホリルを留去した。得られた残渣をジクロロメタンに溶解し、水、飽和炭酸水素ナトリウム水溶液で洗浄した。得られた有機層に無水硫酸マグネシウムを加え、乾燥させた。この混合物を自然ろ過し、ろ液を濃縮して固体を得た。この固体をシリカゲルカラムクロマトグラフィーにより精製した。展開溶媒には、ヘキサン：酢酸エチル＝１０：１（ｖ／ｖ）の混合溶媒を用いた。得られたフラクションを濃縮して４−ｔｅｒｔ−ブチル−６−クロロピリミジンを得た（白色固体、収率７８％）。ステップ２の合成スキームを下記（ｂ−２）に示す。
【０２７３】
【化１３】
2015029080.tif 000023
【０２７４】
＜ステップ３；４−（２−メチルピリジン−３−イル）−６−ｔｅｒｔ−ブチルピリミジン（略称：ＨｔＢｕｍｐｙｐｍ）の合成＞
次に、上記ステップ２で得た４−ｔｅｒｔ−ブチル−６−クロロピリミジン２．０ｇ、２−メチルピリジン−３−ボロン酸  ピナコールエステル３．０ｇ、１Ｍ酢酸カリウム水溶液１７ｍＬ、１Ｍ炭酸ナトリウム水溶液１７ｍＬ、アセトニトリル４０ｍＬを１００ｍＬ丸底フラスコにいれ、フラスコ内をアルゴン置換した。この混合物にテトラキス（トリフェニルホスフィン）パラジウム（０）０．７８ｇを加え、１００℃、１００Ｗの条件でマイクロ波を１時間照射し、反応させた。この反応混合物を酢酸エチルで抽出し、飽和食塩水で洗浄した。得られた抽出溶液に無水硫酸マグネシウムを加えて乾燥させ、混合物を自然ろ過してろ液を得た。得られたろ液を酢酸エチルとヘキサンの混合溶媒に溶解し、セライト・アルミナ・セライトを通して、ろ過した。得られたろ液をシリカゲルカラムクロマトグラフィーにより精製した。展開溶媒には、ヘキサン：酢酸エチル＝３：２（ｖ／ｖ）の混合溶媒を用いた。得られたフラクションを濃縮して油状物を得た。この油状物をヘキサンと酢酸エチルの混合溶媒に溶解して、さらにセライト・アルミナ・セライトの順に積層したろ過補助剤を通してろ過した。得られたろ液を濃縮してＨｔＢｕｍｐｙｐｍを得た（淡黄色油状物、収率９２％）。ステップ３の合成スキームを下記（ｂ−３）に示す。
【０２７５】
【化１４】
2015029080.tif 000024
【０２７６】
＜ステップ４；［Ｉｒ（ｔＢｕｍｐｙｐｍ）３］の合成＞
次に、上記ステップ３で得られたＨｔＢｕｍｐｙｐｍ３．３１ｇ、トリス（アセチルアセトナト）イリジウム（ＩＩＩ）１．４２ｇを、三方コックを付けた反応容器に入れ、反応容器内をアルゴン置換した。その後、２５０℃にて５０時間半加熱し、反応させた。得られた残渣を酢酸エチル：メタノール＝４：１を展開溶媒とするフラッシュカラムクロマトグラフィーにより精製した。フラクションの溶媒を留去し得られた固体を、ジクロロメタンとヘキサンの混合溶媒にて２回再結晶することにより、［Ｉｒ（ｔＢｕｍｐｙｐｍ）３］を得た（黄褐色粉末、収率２２％）。ステップ４の合成スキームを下記（ｂ−４）に示す。
【０２７７】
【化１５】
2015029080.tif 000025
【０２７８】
なお、上記ステップ４で得られた黄褐色粉末の核磁気共鳴分光法（１Ｈ  ＮＭＲ）による分析結果を下記に示す。このことから、［Ｉｒ（ｔＢｕｍｐｙｐｍ）３］が得られたことがわかった。
【０２７９】
１Ｈ  ＮＭＲ．δ（ＣＤＣｌ３）：１．４１（ｓ，２７Ｈ），２．９４（ｓ，９Ｈ），６．６４（ｄ，３Ｈ），７．７０（ｄ，３Ｈ），８．１２（ｓ，３Ｈ），８．２４（ｓ，３Ｈ）．
【０２８０】
（参考例３）
上記実施例３で用いた９−［３−（９−フェニル−９Ｈ−フルオレン−９−イル）フェニル］９Ｈ−カルバゾール（略称：ｍＣｚＦＬＰ）の合成方法の一例を示す。
【０２８１】
【化１６】
2015029080.tif 000026
【０２８２】
９−（３−ブロモフェニル）−９−フェニル−９Ｈ−フルオレン４．９ｇ（１２．４ｍｍｏｌ）、カルバゾール２．１ｇ（１２．４ｍｍｏｌ）とナトリウム  ｔｅｒｔ−ブトキシド３．６ｇ（３７．２ｍｍｏｌ）を１００ｍＬ三口フラスコに入れ、フラスコ内を窒素置換した。この混合物にキシレン３１．０ｍＬ、トリ（ｔｅｒｔ−ブチル）ホスフィンの１０％ヘキサン溶液０．２ｍＬ、ビス（ジベンジリデンアセトン）パラジウム（０）４８．１ｍｇ（０．１ｍｍｏｌ）を加え、１４０℃にして３．５時間攪拌した。攪拌後、ビス（ジベンジリデンアセトン）パラジウム（０）４７．７ｍｇ（０．１ｍｍｏｌ）とトリ（ｔｅｒｔ−ブチル）ホスフィンの１０％ヘキサン溶液０．６ｍＬを加え１．５時間攪拌した。
【０２８３】
攪拌後、酢酸エチルを７０ｍＬ、トルエンを１５０ｍＬ加えて加熱し、フロリジール（和光純薬工業株式会社、カタログ番号：５４０−００１３５）、セライト、アルミナを通して吸引ろ過し、ろ液を得た。得られたろ液を濃縮し得た固体を、シリカゲルカラムクロマトグラフィー（展開溶媒はヘキサン：トルエン＝７：３）により精製したところ目的の白色固体を得た。得られた白色固体をトルエンとヘキサンの混合溶媒で再結晶を行い、目的の白色固体を２．７ｇ、収率４６％で得た。
【０２８４】
得られた白色固体１．５ｇを、トレインサブリメーション法により昇華精製した。昇華精製条件は、圧力２．７Ｐａ、アルゴンガスを流量５．０ｍＬ／ｍｉｎで流しながら、１８６℃で固体を加熱した。昇華精製後、目的物の白色固体を１．４ｇ、回収率９３％で得た。上記合成法の反応スキームを下記（ｃ−１）に示す。
【０２８５】
【化１７】
2015029080.tif 000027
【０２８６】
上記反応スキーム（ｃ−１）で得られた化合物を核磁気共鳴法（１Ｈ  ＮＭＲ）により測定した。以下に測定データを示す。このことから、ｍＣｚＦＬＰが得られたことがわかった。
【０２８７】
１Ｈ  ＮＭＲ（ＣＤＣｌ３，５００ＭＨｚ）：δ＝７．１９−７．４９（ｍ，２１Ｈ），７．７７（ｄ，Ｊ＝７．５Ｈｚ，２Ｈ），８．１０（ｄ，Ｊ＝７．０Ｈｚ，２Ｈ）．
【符号の説明】
【０２８８】
２０１    第１の電極
２０３    ＥＬ層
２０３ａ    ＥＬ層
２０３ｂ    ＥＬ層
２０５    第２の電極
２０７    中間層
３０１    正孔注入層
３０２    正孔輸送層
３０３    発光層
３０４    電子輸送層
３０５    電子注入層
４０１    支持基板
４０３    発光素子
４０５    封止基板
４０７    封止材
４０９ａ    第１の端子
４０９ｂ    第２の端子
４１１ａ    光取り出し構造
４１１ｂ    光取り出し構造
４１３    平坦化層
４１５    空間
４１７    補助配線
４１８    乾燥剤
４１９    絶縁層
４２１    第１の電極
４２３    ＥＬ層
４２５    第２の電極
５０１    支持基板
５０３    発光素子
５０４    発光素子
５０５    封止基板
５０６    乾燥剤
５０７    封止材
５０９    ＦＰＣ
５１１    絶縁層
５１３    絶縁層
５１５    空間
５１７    配線
５１９    隔壁
５２１    第１の電極
５２３    ＥＬ層
５２５    第２の電極
５３１    ブラックマトリクス
５３３    カラーフィルタ
５３５    オーバーコート層
５４１ａ    トランジスタ
５４１ｂ    トランジスタ
５４２    トランジスタ
５４３    トランジスタ
５５１    発光部
５５１ａ    発光部
５５１ｂ    発光部
５５２    駆動回路部
５５３    駆動回路部
５６１    第１の電極
５６３    ＥＬ層
５６５    第２の電極
１１００    ガラス基板
１１０１    第１の電極
１１０３    第２の電極
１１１１    正孔注入層
１１１２    正孔輸送層
１１１３    発光層
１１１４    電子輸送層
１１１５    電子注入層
７１００    テレビジョン装置
７１０１    筐体
７１０２    表示部
７１０３    スタンド
７１１１    リモコン操作機
７２００    コンピュータ
７２０１    本体
７２０２    筐体
７２０３    表示部
７２０４    キーボード
７２０５    外部接続ポート
７２０６    ポインティングデバイス
７３００    携帯型ゲーム機
７３０１ａ    筐体
７３０１ｂ    筐体
７３０２    連結部
７３０３ａ    表示部
７３０３ｂ    表示部
７３０４    スピーカ部
７３０５    記録媒体挿入部
７３０６    操作キー
７３０７    接続端子
７３０８    センサ
７４００    携帯電話機
７４０１    筐体
７４０２    表示部
７４０３    操作ボタン
７４０４    外部接続ポート
７４０５    スピーカ
７４０６    マイク
７５００    タブレット型端末
７５０１ａ    筐体
７５０１ｂ    筐体
７５０２ａ    表示部
７５０２ｂ    表示部
７５０３    軸部
７５０４    電源
７５０５    操作キー
７５０６    スピーカ
７６０１    照明装置
７６０２    照明装置
７６０３    卓上照明装置
７６０４    面状照明装置
７７０１    照明部
７７０３    支柱
７７０５    支持台
【図１】
2015029080.tif 000028
【図２】
2015029080.tif 000029
【図３】
2015029080.tif 000030
【図４】
2015029080.tif 000031
【図５】
2015029080.tif 000032
【図６】
2015029080.tif 000033
【図７】
2015029080.tif 000034
【図８】
2015029080.tif 000035
【図９】
2015029080.tif 000036
【図１０】
2015029080.tif 000037
【図１１】
2015029080.tif 000038
【図１２】
2015029080.tif 000039
【図１３】
2015029080.tif 000040
【図１４】
2015029080.tif 000041
【図１５】
2015029080.tif 000042
【図１６】
2015029080.tif 000043
【図１７】
2015029080.tif 000044
【図１８】
2015029080.tif 000045
【図１９】
2015029080.tif 000046
【図２０】
2015029080.tif 000047
【図２１】
2015029080.tif 000048
【図２２】
2015029080.tif 000049
【図２３】
2015029080.tif 000050